(57)【特許請求の範囲】
【請求項１】
下記式（１）で表される銀及び有機酸アニオン含有アルミニウム硫酸塩水酸化物粒子よりなる抗菌剤。
（ＡｇａＢｂ−ａ）ｂＡｌｃＡｘ（ＳＯ４）ｙ（ＯＨ）ｚ・ｐＨ２Ｏ        （１）
式（１）中，ａ，ｂ，ｃ，ｘ，ｙ，ｚ及びｐは０．００００１≦ａ＜０．３、  ０．７≦ｂ≦１．３５、２．７＜ｃ＜３．３、  ０．００１≦ｘ≦０．５，  １．７＜ｙ＜２．５、４＜ｚ＜７、０≦ｐ≦５、ＢはＮａ＋、ＮＨ４＋、Ｋ＋及びＨ３Ｏ＋の群から選ばれた少なくとも1種の１価陽イオンを表わし、陽イオンの価数×モル数の合計値（１ｂ＋３ｃ）の範囲が８＜（１ｂ＋３ｃ）＜１２であり、Ａは蓚酸イオン、クエン酸イオン、リンゴ酸イオン、酒石酸イオン、グリセリン酸イオン、没食子酸イオン及び乳酸イオンからなる群より選ばれる少なくとも１種の有機酸アニオンである。
【請求項２】
式（１）中ＢはＮａ＋，Ｈ３Ｏ＋，及びＮＨ４＋の群から選ばれた少なくとも１種の１価陽イオンである請求項１記載の抗菌剤。
【請求項３】
式（１）中ＡｌｃにおいてＡｌのｃモルをＺｎ２＋及び／又はＴｉ４＋の合計モル数で計算してアルミニウムｃモルの１／２以下をＺｎ２＋及び／又はＴｉ４＋で置き換えたことからなる請求項１記載の抗菌剤。
【請求項４】
式（１）中（ＳＯ４）ｙのＳＯ４２−の一部を、ＰＯ４３−、ＣＯ３２−、ＮＯ３−、ＳｉＯ４４−及びＢＯ３３−の群から選ばれた少なくとも1種の他の無機酸イオンで置き換えた請求項１記載の抗菌剤。
【請求項５】
該粒子は、下記（ｉ）及び（ｉｉ）の粒子性状を具備する請求項１記載の抗菌剤。
（ｉ）レーザー回折散乱法で測定された平均二次粒子径が０．１μｍ〜１２μｍ、
（ｉｉ）ＢＥＴ法比表面積が０．１〜２５０ｍ２／ｇ。
【請求項６】
該粒子は、レーザー回折散乱法で測定された平均二次粒子径が０．１〜５μｍである請求項１記載の抗菌剤。
【請求項７】
該粒子は、ＢＥＴ法比表面積が１〜１００ｍ２／ｇである請求項１記載の抗菌剤。
【請求項８】
式（１）中、ａ，ｂ，ｃ，ｘ，ｙ，ｚ及びｐは０．００１≦ａ＜０．３，０．９≦ｂ≦１．２，２．７＜ｃ＜３．３、０．００１≦ｘ≦０．２，１．７＜ｙ＜２．３，５＜ｚ＜７，０≦ｐ＜３を満足し、ＢはＮａ＋、ＮＨ４＋，Ｈ３Ｏ＋の群から選ばれた少なくとも1種の１価陽イオンを表わし、陽イオンの価数×モル数（１ｂ＋３ｃ）の範囲が９＜（１ｂ＋３ｃ）＜１１を満足する請求項１記載の抗菌剤。
【請求項９】
請求項１記載の抗菌剤の表面が、高級脂肪酸類、シラン系カップリング剤、チタネート系カップリング剤、アルミネート系カップリング剤、アルコールリン酸エステル類、界面活性剤類等の群から選ばれた少なくとも１種で表面処理された請求項１記載の抗菌剤。
【請求項１０】
硫酸アルミニウムと、１価陽イオン硫酸塩及び／又は硝酸塩との混合水溶液に、１価の陽イオンからなるアルカリ水溶液と、及び有機酸とを添加して加熱反応することにより有機酸アニオン含有アルミニウム硫酸塩水酸化物粒子を生成した後、得られた粒子と銀を含む水溶液とを接触攪拌して該粒子の陽イオンの一部を銀とイオン交換することを特徴とする請求項１記載の銀及び有機酸アニオン含有アルミニウム硫酸塩水酸化物粒子抗菌剤の製造方法。
【請求項１１】
請求項１記載の抗菌剤が樹脂１００重量部に対し０．００１〜３００重量部配合されて抗菌性を有する樹脂組成物。
【請求項１２】
請求項１記載の抗菌剤が樹脂１００重量部に対し０．００１〜２重量部配合された抗菌性樹脂組成物。
【請求項１３】
請求項１１記載の樹脂組成物から形成された抗菌性樹脂成形品。
【請求項１４】
請求項１１記載の樹脂組成物から形成された抗菌性フィルム。
【請求項１５】
請求項１１記載の樹脂組成物から形成された抗菌性繊維。
【請求項１６】
請求項１１記載の樹脂組成物から形成された抗菌性不織布。
【請求項１７】
請求項１１記載の樹脂組成物から形成された抗菌性塗料。
【請求項１８】
請求項１１記載の樹脂組成物から形成された抗菌性コーキング材。
【請求項１９】
蛍光増白剤が樹脂１００重量部に対して０．０００００１〜０．１重量部添加されて白色度が改善された請求項１１〜１８いずれかに記載の抗菌性樹脂製品。
【請求項２０】
請求項１記載の抗菌剤を含む抗カビ剤。
【請求項２１】
請求項１記載の抗菌剤を含む化粧料。
【請求項２２】
請求項１記載の抗菌剤を含む抗菌紙。
【請求項２３】
請求項１記載の抗菌剤を含む抗菌消臭スプレー。
【発明の詳細な説明】
【技術分野】
【０００１】
本発明は銀及び有機酸アニオン含有アルミニウム硫酸塩水酸化物粒子よりなる抗菌剤に関する。さらに詳しくは特定粒子性状（粒子形状、粒子径均一性、平均２次粒子径、比表面積等）を有する銀及び有機酸アニオン含有アルミニウム硫酸塩水酸化物粒子よりなる抗菌剤に関する。また該抗菌剤の製造方法にも関する。
さらには該抗菌剤を樹脂に混練混合する時の性能として混練押出加工時フィルター通過性、分散性に優れた抗菌性樹脂組成物（マスターバッチを含む）にも関する。また該樹脂組成物から形成された、分散性、透明性、白色性、抗菌性（水道水接触環境後抗菌力維持特性も含む）に優れた抗菌性樹脂成形品、抗菌性フィルム、抗菌性繊維、抗菌性塗料、抗菌性不織布、抗菌性コーキング材のような抗菌性樹脂製品にも関する。さらに抗カビ剤、抗菌消臭剤、抗菌紙、農薬及び化粧料にも関する。
【背景技術】
【０００２】
一般的に細菌は高温多湿な環境で繁殖が進み、安全衛生上、住環境上重大な問題を引き起こす場合がある。これらの問題を解決するため従来有機系抗菌剤や無機系抗菌剤を抗菌性付与対象物となる樹脂その他の物に配合して細菌からの被害を防止する抗菌性樹脂組成物等の技術が提案されているが、その中では無機系抗菌剤が比較的安全なため最近無機抗菌剤の需要は伸びてきている。
無機系抗菌剤においては、銀が比較的高い抗菌活性と比較的高い安全性を有することから、銀を無機化合物に担持又はイオン交換させた抗菌剤を使用した抗菌性樹脂組成物が多数提案されている。
【０００３】
例えば、特許文献１ではリン酸ジルコニウムに銀を担持した抗菌性樹脂組成物の技術が開示されている。しかしながら、該抗菌剤を樹脂に配合した抗菌性樹脂組成物においては白色性は若干改善されているものの抗菌性、分散性、透明性、水道水接触環境後抗菌力維持特性の全ての点において完全ではなく解決すべき問題が残っていた。
なかでも、この従来技術では抗菌性樹脂組成物をしばらく水道水に接触させて使用すると該樹脂組成物の抗菌活性は全くなくなるか、又は著しく低下してしまい長時間の使用に耐えなくなり、細菌からの被害を防止できなくなるという問題があり、この問題を解決することは重要な課題であった。
この問題をさらに具体例で説明すると、台所、風呂場やトイレの周りでは水道水が常に使用され、衣類等は水道水で何回も洗濯して使用される。従って、このような場所であるいは条件で使用する抗菌性樹脂製品は本来水道水に長時間接触しても抗菌性を発揮して細菌からの被害を防止できるものでなければならない。ところが、前記従来の技術による抗菌性樹脂製品は樹脂製品製造直後には一定程度の抗菌性を発現するものの、しばらく水道水と接触して使用すると、該樹脂製品の抗菌活性は全くなくなるか又は著しく低下してしまい、さらに長時間の経過の後は細菌からの被害を全く防止できなくなるという問題があった。
【０００４】
特許文献２では、ＭＡｌ３（ＳＯ４）２（ＯＨ）６なる式で表されたＢＥＴ法比表面積が３０ｍ２／ｇ以下で、該式中のＭをアルカリ金属又はアンモニウム基とした粒子形状が紡錘状乃至球状を呈するアルカリアルミニウム硫酸塩水酸化物が開示され、この文献にはコールターカウンター法で測定された体積基準累積粒子径の２５％値の粒子径Ｄ２５（大粒子側）を７５％値の粒子径Ｄ７５（小粒子側）で除した算式で表される粒子径分布のシャープ度Ｒｓ＝Ｄ２５／Ｄ７５が１．４５乃至１．６１のものが実施例で具体的に示され、さらにその製造方法及び樹脂配合例が紹介されている。
前記特許文献の、段落番号００３５では該化合物のＭがＡｇ，Ｚｎ、Ｃｕ等の抗菌性発現効果のある元素を含むことが可能であり抗菌性粒子を得ることができるとの極一般的な説明はある。しかしこの文献には抗菌剤及び抗菌性樹脂製品及び抗カビ剤、抗菌消臭剤、抗菌紙、農薬、化粧料に関する具体的な説明もまた実施例もない。
【特許文献１】特開平６−２１２０１９号公報
【特許文献２】特開２０００−７３２６号公報
【発明の開示】
【発明が解決しようとする課題】
【０００５】
かくして本発明の目的は、前記従来技術の無機系抗菌剤の種々の問題点を克服し、抗菌剤の性能として樹脂等の抗菌化対象物に配合使用された時、分散性、透明性、白色性に優れ、抗菌性特に水道水接触環境後の抗菌力維持特性にも優れた銀と有機酸アニオンがアルカリアルミニウム硫酸塩水酸化物粒子に特定範囲で含有したことからなる銀及び有機酸アニオン含有アルミニウム硫酸塩水酸化物粒子よりなる抗菌剤を提供すること、さらには該抗菌剤において該諸特性が特に優れるように設計された特定粒子性状（粒子形状、粒子径均一性、平均２次粒子径、比表面積等）を有する銀及び有機酸アニオン含有アルミニウム硫酸塩水酸化物粒子よりなる抗菌剤を提供すること、さらには該抗菌剤の製造方法を提供することである。
【０００６】
さらに他の目的は、その抗菌剤を樹脂混練押出機を用いて混練混合する時に樹脂混練押出加工時フィルター通過性、分散性に優れた性質を有する抗菌性樹脂組成物（マスターバッチを含む）を提供すること、さらには該樹脂組成物から成形されて分散性、透明性、白色性、抗菌性特に水道水接触環境後抗菌力維持特性に優れた抗菌性樹脂成形品、抗菌性フィルム、抗菌性繊維、抗菌性不織布、抗菌性塗料、抗菌性コーキング材等の抗菌性樹脂製品を提供することである。
従来技術では抗菌性樹脂製品を水道水接触環境下でしばらく使用すると抗菌活性が全くなくなるか、又は短時間で著しく低下するというような問題があったことに鑑み、本発明はその問題を解決し、台所、風呂場やトイレ等で水道水を常に使用する場所、あるいは衣類のような製品において水道水で何回も洗濯して使用する条件下でも抗菌性を長時間維持できる抗菌性樹脂組成物、及びそれからの製品、及び該樹脂組成物に配合する該抗菌剤、及び該抗菌剤の製造方法を提供することが本発明の課題の１つである。
もう１つの重要な課題は、抗菌性樹脂製品を得るための前段として通常良く実施される技術、すなわち一旦樹脂と抗菌剤とを樹脂混練押出機を用いてマスターバッチ（ＭＢ）を製造する時に樹脂混練押出加工時フィルター通過性（押出機圧力）が悪くなって機械を長時間運転できずフィルターを短時間で交換しなければならなかった問題を解決することである。機械をより長時間運転できれば、フィルター交換に伴う資源、エネルギー、労力、時間が節減できそれだけ低コストで抗菌性樹脂組成物、及び抗菌性樹脂製品が社会に提供でき工業的な価値は大である。
【０００７】
本発明のさらに他の目的は、前記した抗菌性樹脂製品の他に、抗菌剤の特性を利用した別の製品を提供することにある。すなわち、抗カビ剤、抗菌消臭剤、抗菌紙、農薬または化粧料を提供することにある。
【課題を解決するための手段】
【０００８】
本発明者等は前記課題の達成のため鋭意研究した結果下記式（１）で表される銀及び有機酸アニオン含有アルミニウム硫酸塩水酸化物粒子及び／又は該化合物粒子の１５０℃〜６００℃で乾燥処理又は焼成処理された化合物粒子が抗菌剤の性能として抗菌性が非常に優れ、且つその粒子を樹脂１００重量部に対し０．００１〜３００重量部配合した樹脂組成物も抗菌性が非常に優れていること、しかも樹脂混練押出加工時フィルター通過性、白色性、透明性、水道水接触環境後抗菌力維持特性等の諸特性に優れていること、及び該樹脂組成物から形成された抗菌性樹脂成形品、抗菌性フィルム、抗菌性繊維、抗菌性不織布、抗菌性塗料、抗菌性コーキング材のような抗菌性樹脂製品も同様に白色性、透明性、水道水接触環境後抗菌力維持特性等の諸特性に優れていることを見出し本発明に到達した。
さらに前記粒子は、その抗菌性を利用して、成形品以外にも抗カビ剤、抗菌消臭剤、農薬および化粧料としても有利に利用しうることを見出し本発明に到達した。
【０００９】
本発明によれば、下記式（１）で表わされる銀及び有機酸アニオン含有アルミニウム硫酸塩水酸化物粒子よりなる抗菌剤が提供される。
（ＡｇａＢｂ−ａ）ｂＡｌｃＡｘ（ＳＯ４）ｙ（ＯＨ）ｚ・pＨ２Ｏ            （１）
式（１）中，ａ，ｂ，ｃ，ｘ，ｙ，ｚ及びｐは０．００００１≦ａ＜０．３、  ０．７≦ｂ≦１．３５、２．７＜ｃ＜３．３、  ０．００１≦ｘ≦０．５，  １．７＜ｙ＜２．５、４＜ｚ＜７及び０≦ｐ≦５を満足し、ＢはＮａ＋、ＮＨ４＋、Ｋ＋及びＨ３Ｏ＋の群から選ばれた少なくとも1種の１価陽イオンを表わし、陽イオンの価数×モル数の合計値（１ｂ＋３ｃ）の範囲が８＜（１ｂ＋３ｃ）＜１２であり、Ａは蓚酸イオン、クエン酸イオン、リンゴ酸イオン、酒石酸イオン、グリセリン酸イオン、没食子酸イオン及び乳酸イオンからなる群より選ばれる少なくとも１種の有機酸アニオンである。
【発明の効果】
【００１０】
本発明の銀及び有機酸アニオン含有アルミニウム硫酸塩水酸化物粒子からなる抗菌剤を樹脂に使用すれば、分散性、透明性、白色性、抗菌性特に水道水接触環境後抗菌力維持特性、混練押出加工時フィルター通過性の全ての性質に優れた抗菌性樹脂組成物、及び該樹脂組成物から形成された抗微菌樹脂成形品、抗菌性フィルム、抗菌性繊維、抗菌性不織布、抗菌性塗料、抗菌性コーキング材等の抗菌性樹脂製品を提供することが可能となった。
なかでも、水道水接触環境後抗菌力特性を長時間維持し続けることは、従来技術では到底成し得なかったことであり、それが本発明によって例えば台所、風呂場、トイレ等の水道水を常に使用する場所でも長時間抗菌性を維持できること、つまり細菌からの被害をそのような条件でも長時間維持し続ける抗菌剤、該抗菌剤の製造方法、抗菌性樹脂組成物、及びそれからの抗菌性樹脂製品を提供することに関する新規な技術が提供できるようになったことは本発明の大きな成果である。
【００１１】
もう一つの本発明の大きな成果は抗菌性樹脂製品を得るための前段として通常良く実施される技術、すなわち一旦樹脂と抗菌剤とを樹脂混練押出機を用いてマスターバッチ（ＭＢ）を製造する時に樹脂混練押出加工時フィルター通過性（押出機圧力）が悪くなって機械を長時間運転できずフィルターを短時間で交換しなければならなかった問題をも解決したことである。
この成果をさらに具体的に説明すると、本発明によって樹脂混練押出加工時フィルター通過性が改善され機械をより長時間運転できるようになり、フィルター交換の頻度が少なくて済むことに伴う樹脂及び樹脂に配合する添加剤・充填剤等の副資材、水、エネルギー、電力、労力、時間が節減できそれだけ低コストで抗菌性樹脂組成物、及び抗菌性樹脂製品が社会に提供できるようになったことによる工業的な価値は非常に大であるということである。
【発明を実施するための最良の形態】
【００１２】
本発明について以下さらに詳しく説明する。
【００１３】
本発明によれば、前記式（１）で表わされる抗菌剤粒子の性状として、下記（ｉ）、（ｉｉ）及び（ｉｉｉ）の特性を、独立して有していることも見出された。
【００１４】
（ｉ）レーザー回折散乱法で測定された平均二次粒子径が０．１μｍ〜１２μｍ、好ましくは０．１〜５μｍ
（ｉｉ）ＢＥＴ法比表面積が０．１〜２５０ｍ２／ｇ、好ましくは１〜１００ｍ２／ｇ
（ｉｉｉ）Ｄｒ＝Ｄ７５／Ｄ２５［Ｄ２５がレーザー回折散乱法による体積基準累積粒子径分布曲線の２５％値（微粒子径側）の粒子径を表し、Ｄ７５がその７５％値（大粒子径側）の粒子径を表す］で定義される粒子径分布のシャープ度が１．０〜１．８、好ましくは１．０１〜１．５、さらに好ましくは１．０１〜１．３、最も好ましくは１．０１〜１．２
【００１５】
前記（ｉ）の平均二次粒子径、（ｉｉ）のＢＥＴ法比表面積及び（ｉｉｉ）の粒子径分布のシャープ度（Ｄｒ）は、それぞれ独した特性であり、これらの２つの特性が同時に満足するものが、より好ましく、さらにこれら３つの特性を同時に満足する粒子が最も本発明の目的が達成のため好ましい。
さらに本発明の抗菌剤粒子は凝集粒子ではなく単分散状であって以下の粒子形状を有する点にも特徴を有している。
本発明の抗菌剤の粒子は、種々の粒子形状を有しているが、その形状が均一で大きさが揃っていることおよび凝集が少なく単分散状を呈する点にも特徴を有している。粒子形状について説明すると、抗菌剤の粒子は、大きく分けると、球状、円盤状（基石状）、一対状（ハンバーガー状）、米粒状、直方体状、六角板状、円柱状（酒樽状）及び八面体状に分類される。これら種々の粒子形状を図１〜図１３により具体的に説明する。
【００１６】
図１〜図１３は、本発明の実施例により得られた粒子の代表的なＳＥＭ写真である。粒子の形状は約１万倍乃至約２万倍に拡大されたＳＥＭ写真に基いて観察される。なお、図１４は従来知られたアルカリアルミニウム硫酸塩水酸化物粒子のＳＥＭ写真である。
球状粒子の例は図１〜図６に示され、これら球状粒子は図１に示す表面が平滑である球状、図２に示す表面に小粒を有する球状、図３に示す表面が荒くさらには球に皺（傷や割れ）を有する球状、図４に示す小穴（凹凸）を有する球状、図５に示す表面が平滑であり且つ直線部分を図１のものより少し多く含む球状、及び図６に示す表面が荒く皺を有する球状に分類できる。
円盤状粒子の例は図７に示され、この形状は表と裏がほぼ対象であり、ドーム形であって、碁石にも似ている。図７の円盤状粒子は表面が平滑である。
一対状粒子の例は図８に示されている。この粒子の特徴は、底面が平板でその反対面がドーム形の円盤粒子の２つが底面を対称面として一対状の形状を有していることであり、その２つの粒子の重なり合う周囲の間隙には空間が存在している。また重なり合う中心部は２つの円盤を接合しているアルミニウム塩水酸化物が存在している。この一対状粒子は、一見ハンバーガーに似ている。
米粒状粒子の例は、図９に示されている。この米粒状粒子は、投影した形が楕円形で長さ方向の直角断面がほぼ円形の形状をしている。図９の粒子は、表面に小さなしわ（皺）を有している。
直方体状粒子の例は図１０に示され正六面体に近い直方体であって表面が平滑である。
六角板状粒子の例は図１１に示され、この六角板状粒子は六つの辺で形成された六面体の表面を有する板状のものである。この六つの辺は同じ長さであることを要せず、また２つの辺の接点は丸味を有していてもよい。
八面体状粒子の例は図１２に示され正方両錐体状乃至偏八面体状の八面体状の形状を有している。
円柱状粒子の例は図１３に示されている。この円柱状粒子は、大略酒樽状（またはワイン樽状）のように中間部分が膨らんだものでよく、また断面がほぼ円形の筒状のものでもよい。
図１３の粒子は表面に多数の凹凸を有している。
図１〜図１３から理解されるように本発明の粒子は各々の図（写真）において、粒子形状が揃っており、その大きさが均一でありかつ分散性がよい点に特徴を有している。前記した各粒子の形状は、それぞれ区分するために分類して表現したものであり、若干の変形や少割合の他の粒子の混合があっても差支えない。また粒子の表面における平滑性、微小凹凸の存在または小さいしわ（皺）の存在は、特に限定されるものではなく、存在してもしなくてもよい。
【００１７】
次に本発明の粒子の形状を特定する方法について説明する。
粒子の形状を特定する尺度の一つに、粉体工業分野において従来から用いられてきたWadellの円形度及び球形度がある。
Wadellの球形度ｓは、ｓ＝（粒子と等体積の球の表面積）／（粒子の表面積）
で定義され、ｓが１に近い程真球に近い。
Wadellの円形度ｃは、ｃ＝（粒子の投影面積と等面積の周長）／（粒子の投影面の周長）で定義され、ｃが１に近い程真円に近い。
【００１８】
本発明において粒子の形状が球状であるとは、図１〜図６に示すようなボール様の形状であれば良く、前記のWadellの球形度ｓが０．９５≦ｓ≦１であることが好ましい。
【００１９】
本発明において粒子の形状が円盤状（碁石状）であるとは、図７に示すように短径を回転軸とした回転楕円状の形状である。具体的には、回転軸の方向から見た粒子の投影像に関して、Wadellの円形度ｃが、０．９５≦ｓ≦１であって、断面である楕円の（短径／長径）の比率ａが０．０５≦ａ≦０．５であることが好ましい。
【００２０】
本発明において粒子の形状が一対状（ハンバーガー状）であるとは、図８に示すように半球状の粒子が２個重なり合うような形状で対を形成した粒子である。そして一対状粒子は、二つの半球状粒子の重なり合う面の周縁に、隙間（溝）が存在している。一対状粒子の（短径／長径）の比率ｔは０．１＜ｔ＜０．５であり、（該半球の合わせ目の隙間幅）／（短径）の比率ｕが０．０５＜ｕ＜０．５であることが好ましい。
【００２１】
本発明において粒子の形状が米粒状であるとは、図９に示すように短径を回転軸とした回転楕円状の形状であり、楕円の（短径／長径）の比率ａが０．１≦ａ≦０．５であり、前記のＷａｄｅｌｌの球形度ｓが，０．４≦ｓ＜０．７５であることが好ましい。
【００２２】
本発明において粒子の形状が直方体状であるとは、図１０に示すような六面体又は正六面体に類似する形状であれば良く、前記のWadellの球形度ｓが０．５≦ｓ≦０．８であることが好ましい。
【００２３】
本発明において粒子の形状が六角板状であるとは、図１１に示すような扁平な正六角柱様の形状で、上面又は下面方向から見た粒子の投影像に関してＷａｄｅｌｌの円形度ｃが，０．９５≦ｃ＜０．９９であって、厚さ／（正六角形の対角線長さ）の比率ｂが０．０５≦ｂ≦０．５であることが好ましい。
【００２４】
本発明において粒子の形状が８面体状であるとは、図１２で示されるように正方両錐体状乃至偏八面体状の八面体状の形状を有していると考えられ、前記のWadellの球形度ｓが０．５≦ｓ≦０．９であることが好ましい。ただし、この八面体状粒子は熟視しないと、ＳＥＭ写真の分解能不足からくる不鮮明さにより一見六面体状粒子に見える恐れがある。
【００２５】
本発明において粒子の形状が円柱状（酒樽状）であるとは、図１３に示すように円柱を含み、円柱の高さ方向の中心部の半径が上面及び下面の半径の１．０〜１．２倍までの形状をいい、上面及び下面の投影像に関して、前記のＷａｄｅｌｌの円形度ｃが，０．９５≦ｃ＜０．９９であって、（高さ）／（上面又は下面の直径）の値ｄが１．５≦ｄ≦３であることが好ましい。
【００２６】
本発明によれば、上記のように、銀及び有機酸アニオン含有アルミニウム塩水酸化物粒子は、用途や目的に応じて球状、円盤状（碁石状）、一対状、直方体状、六角板状、米粒状、八面体状または円柱状などの種々の形状を提供でき、かつ粒子径をコントロールできる。
【００２７】
一方粒子径に関しても、用途および必要な充填率に応じて最適な粒子径の銀及び有機酸アニオン含有アルミニウム硫酸塩水酸化物粒子を提供することが可能である。
それらの粒子には粒子同士の凝集がなく樹脂への分散性に優れ、さらに樹脂に配合した時も該抗菌剤の樹脂中での凝集も全くあるいはほとんどないことが該抗菌剤を樹脂に配合した樹脂製品において銀の含有量が極めて少量でも抗菌性を発揮する要因の１つだと考えられ、この単分散技術だけでも従来技術では到底達成できなかった予想外の高抗菌活性を発揮するものである。
【００２８】
本発明の該抗菌剤がこのような予想外の高抗菌活性を発揮するメカニズムについてはさらに次の第２の要因も推定される。
本発明の該抗菌剤粒子に高い抗菌性発現効果があるのは、本発明の該抗菌剤の粒子には分子の内部構造にまで有機酸がアニオンとして取り込まれているため本発明の該抗菌剤に光が当たった時、本発明の該抗菌剤粒子からヒドロキシルラジカル（ＯＨ−）のようなラジカルが長期間にわたり発生し易くなり、これが本発明の該抗菌剤の抗菌性能が長期間にわたって維持できる要因にもなっているものと推定される。
それは、従来の大部分の銀系無機抗菌剤は抗菌剤から銀イオンを除放できる期間においては抗菌性を発現するが、その期間が終わると抗菌性が発現しなくなるという致命的な欠点があったが、本発明はその問題を根本的に解決するものである。
さらにそればかりでなく、本発明によると該抗菌剤の分子構造中に有機酸をアニオンとして取り込んだことによる抗菌性発現向上効果の第３の要因として、前記の分散効果及びラジカル発生効果のみならず、該抗菌剤粒子の有機酸の炭素部分による樹脂との相溶性向上効果がさらに加わって、つまり本発明ではこれら３つの効果を相乗作用させることに成功しより一層高い抗菌性能を奏することができるようになったものと推定される。
【００２９】
本発明では前記式（１）で表される抗菌剤を樹脂１００重量部に対し０．００１〜３００重量部配合することにより混練押出加工時フィルター通過性、抗菌性、分散性、白色性に優れた性質を有しながらしかも尚且つ水道水接触環境後の抗菌力維持特性に優れた抗菌性樹脂組成物及びそれから形成される樹脂製品を提供することができるが、該樹脂製品に高い透明性という付加価値を重視する目的においては０．００１〜１０重量部、好ましくは０．００１重量部〜２重量部配合することが推奨できる。該抗菌剤の配合量が０．００１重量部以下であると充分な抗菌性を発揮できない恐れがあり、３００重量部以上配合することは銀の含有量にもよるが不経済となり、透明性も低下する傾向がある。
本発明の抗菌剤の屈折率は約１．４８〜約１．５６であり多くの樹脂と屈折率が重複あるいは接近していため、樹脂にかなり高濃度に本発明の抗菌剤を配合しても透明性をあまり損なわないが、透明性を高度に維持するためには該抗菌剤の配合量は１０重量部以下、好ましくは２重量部以下にすることが推奨できる。
【００３０】
本発明における式（１）中のａは銀の該抗菌剤粒子へのイオン交換量を示し、ａの数値が高ければそれだけ銀が該抗菌剤粒子にイオン交換していることを示し抗菌性が向上するが、あまり高くなりすぎるとイオン交換体（固溶体）から銀が環境中で析出や溶出し酸化銀になる恐れがあり該抗菌剤が配合された樹脂成形品等の色が暗褐色を呈することにもなり、また経済的でもないし、またａは０．５以上イオン交換しにくい。一方ａの数値が低過ぎる場合はそれだけ銀が該抗菌剤粒子へのイオン交換量が少ないことを示し抗菌性が発現しないので、抗菌性発現力と色の問題を適度にバランスするためａは一定範囲にすることが望まれる。かかる意味において式（１）におけるａは０．００００１〜０．５、好ましくは０．００００１〜０．３５、さらに好ましくは０．００１〜０．３の範囲であることが適している。
【００３１】
本発明において、「銀及び有機酸アニオン含有アルミニウム硫酸塩水酸化物粒子よりなる抗菌剤」なる記述の中の、含有という言葉は該粒子を粉末Ｘ線回折法で測定した時、式（１）以外の化合物のピークが現らわれない程度に式（１）以外の銀及び有機酸からなる化合物の混入量が少ない範囲の物であることを意味している。
従って該抗菌剤粒子にはイオン交換体のみならず、粉末Ｘ線回折法の測定ではピークが現らわれない若干の銀イオンがイオン交換体以外の形態で該粒子に担持された形態及び／又は若干の有機酸アニオンが該粒子の表面に吸着している形態も含んでいるものと考えられる。
その場合、該粒子を銀に着目して考えると、銀がイオン交換許容範囲内でイオン交換した固溶体のみからなるものは樹脂製品への着色の影響が少なくなっていると考えられ、そういう意味では完全な銀イオン交換体（固溶体）のみからなる物が好ましい。
【００３２】
本発明における式（１）中Ｂには種々の１価のカチオンであればよいが、実際には銀イオンとイオン半径が比較的近く広い範囲で強くイオン交換体を形成することができるという意味、つまり樹脂に配合した時に銀が該イオン交換体から遊離して酸化銀になることがなく、その結果樹脂製品の白色度の低下（樹脂製品の成形直後の白色から光による作用で時間とともに暗褐色乃至褐色への変色すること）を招き難いということ、さらに安全性、及び経済性を考慮すると、ＢとしてはＮａ＋，ＮＨ４＋，Ｋ＋及びＨ３Ｏ＋が適している。さらにその中ではＮａ＋，ＮＨ４＋及びＨ３Ｏ＋が比較的好ましく、その中でもさらにＮＨ４＋及びＨ３Ｏ＋がさらに好ましく、ＮＨ４＋が該目的において最も好ましい。この変色防止という観点からは、ＢとしてＮａ＋及び／又はＫ＋を用いる量はできるだけ少ないことが好ましく、特にＫ＋を用いる量はＢなる１価陽イオンの合計モルの１／２より小であることが好ましい。ただしこれらの変色は蛍光増白剤を樹脂中に０．０００００１％〜０．１％添加することにより防止できる程度のものである。従ってＢとしてＮａ＋及びＫ＋を多く用いる場合は変色防止のため蛍光増白剤を用いることは好ましいことである。
【００３３】
本発明の抗菌性樹脂組成物の一部分ではあるが、前記比較的好ましい態様すなわち、ＮＨ４＋及びＮａ＋、Ｈ３Ｏ＋の３種１価陽イオンが用いられる抗菌剤粒子の場合、蛍光増白剤を用いなくとも変色しないあるいは比較的変色が少ない樹脂製品を得るためには、Ｎａの使用量は、Ｎａのモル含有量がこれらＢなる１価陽イオンの合計モル含有量の１／２より小であるべきである。そうすることによって本発明では変色のないあるいは少ない樹脂製品を得ることができる。
該蛍光増白剤を用いる場合、その例としてはベンゾヘキサゾール系の２，５−チオフェンジイル（５−tert−ブチル−１，３−ベンゾヘキサゾール、４，４’−ビス（ベンゾヘキサゾール−２−イル）スチルベン、及びピラゾリン系、カーマリン系のものが例示できるが、ＦＤＡ（米国Food  ＆  Drag  Administration）やポリオレフィン等衛生協議会に登録されているものを用いることが好ましい。
【００３４】
本発明における式（１）中ｂは０．７〜１．３５、好ましくは０．８〜１．２、最も好ましくは０．９〜１．１であれば本発明の該抗菌剤粒子を形成し易く、ｃは２．７〜３．３、好ましくは２．８〜３．２、最も好ましくは２．９〜３．１であれば本発明の該抗菌剤粒子を形成し易い。
式（１）の陽イオンのイオン価×モル数は（１ｂ＋３ｃ）として表される。本発明でのその範囲は８＜（１ｂ＋３ｃ）＜１２、好ましくは９＜（１ｂ＋３ｃ）＜１１であれば本発明の該抗菌剤粒子を形成し易い。
本発明の抗菌剤では式（１）なる粒子の合成において、粒子形状と粒子サイズを選択して製造すること、粒子径分布を均一に整えること、該粒子を出来る限りに単分散状態で樹脂に分散できるようにするためには、該反応において反応時に有機酸類を添加する必要があり、添加された有機酸類は該抗菌剤粒子の分子構造中に組み込むことができる。
【００３５】
かかる有機酸類としては式（１）中の有機酸アニオン（Ａ）が有機カルボン酸又は有機オキシカルボン酸に基づくアニオン群から選ばれる少なくとも１種であるものを例示できるが、有機酸アニオン（Ａ）が、炭素数１〜１５、好ましくは１〜１０有し、且つカルボキシル基を１〜４個有する有機カルボン酸又は有機オキシカルボン酸に基づくアニオン群から選ばれる少なくとも１種であることも好ましく、例えばジカルボン酸、モノカルボン酸、トリカルボン酸、鎖式カルボン酸、芳香族カルボン酸、ヒドロキシ酸、ケトン酸、アルデヒド酸、フェノール酸、アミノ酸、ハロゲンカルボン酸及びそれらの塩類が例示できるが、その中でも有機酸アニオン（Ａ）が、蓚酸イオン、クエン酸イオン、リンゴ酸イオン、酒石酸イオン、グリセリン酸イオン、没食子酸イオン、及び乳酸イオンの群から選ばれる少なくとも1種であることが最も好ましい。
【００３６】
式（１）中の有機酸アニオン（Ａ）の割合ｘを０．０００１≦ｘ≦０．３、好ましくは０．００１≦ｘ≦０．２にすれば前記の目的を達成し且つ粒子形状が前記の形状を有し且つ粒子径均一性の該抗菌剤粒子が得られる。ｘが０．３を超えると特にこの効果は高くなるものでもなく又経済的でもない。
ｘが０．０００１未満の場合は粒子形状が前記の形状を有し且つ粒子径均一性の該抗菌剤粒子が得られ難くなるし、又前記のヒドロキシラジカルの発生、及び有機酸による樹脂との相溶性向上効果が原因と考えられる抗菌性の向上等本発明の目的は達成し難くなる。
【００３７】
本発明の式（１）におけるｙは１．７＜ｙ＜２．５、好ましくは１．８＜ｙ＜２．２であれば本発明の該抗菌剤粒子を形成し易く、ｚは４＜ｚ＜７、好ましくは５＜ｚ＜７であれば本発明の該抗菌剤粒子をより一層形成し易い。
式（１）中のｐは結晶水の量を示し、通常ｐは０≦ｐ≦５の範囲である。このｐを限りなく０に近づけるか、あるいは０にするためには３５０℃以下の追加の乾燥処理、あるいは焼成処理すれば良い。焼成処理は６００℃以下が好ましい。焼成温度が５００℃以上、さらに５５０℃以上、特に６００℃以上の温度であると、下記式で表される水溶性のアルミニウム硫酸塩が一部生成する恐れがあり、またそれを添加した樹脂製品は耐水性が低下する恐れがある。ただし添加量が少ない場合には特に耐水性に問題はない。
（ＡｇａＢｂ−ａ）ｂＡｌＡｘ（ＳＯ４）ｙ 
焼成温度が５００℃以下、特に４５０℃以下であれば前記式で表される水溶性のアルミニウム硫酸塩は生成せず、これを樹脂製品に多量に使用しても耐水性は低下せず何ら問題ない。また、本発明の抗菌剤粒子は６００℃以上の温度で焼成すると図１〜図１３に示すような、本発明の該抗菌剤粒子の粒子形状が維持できない恐れもある。かかる耐水性及び形状維持の観点から本発明の抗菌剤粒子の焼成温度は３５０℃〜６００℃、好ましくは３５０℃〜５５０℃、さらに好ましくは３５０℃〜５００℃、最も好ましくは３５０℃〜４５０℃である。
【００３８】
前述した乾燥処理又は焼成処理を窒素雰囲気下で実施することは、該抗菌剤粒子及び該抗菌剤粒子が配合された樹脂製品の着色防止の点で好ましいことである。乾燥処理は真空乾燥で実施しても着色防止の点で好まい。
樹脂加工の際、ｐが０でなくても問題にならない場合、例えば該抗菌剤の配合量が非常に少ない場合あるいは樹脂加工時の水分が特に問題にならない樹脂の場合は、乾燥処理又は焼成処理を実施していないｐが０≦ｐ≦５、好ましくは０≦ｐ≦３のものを樹脂に配合して樹脂組成物を製造することができる。
逆に、そのｐが０又は０に近づけたものでないと問題になる場合は追加乾燥処理又は焼成処理を加えることによりｐ＝０又は０に限りなく近づけたものを使用すれば良い。
例えばＰＥＴ，ＰＢＴのようなポリエステル系樹脂、ポリアミド系樹脂、ポリウレタン系樹脂、ポリカーボネート樹脂、ポリアセタール樹脂等の樹脂では前記の条件で追加乾燥処理、あるいは焼成処理されたｐ（水分量）を０又は限りなく０に近づける配慮をした該抗菌剤を使用することは推奨できることである。
【００３９】
本発明の粒子は、前記レーザー回折散乱法粒子径分布のシャープ度（Ｄｒ）を１．０≦Ｄｒ≦１．８、好ましくは１．０≦Ｄｒ≦１．５、さらに好ましくは１．０１≦Ｄｒ≦１．３、最も好ましくは１．０１≦Ｄｒ≦１．２とすることにより樹脂への分散性という点において凝集がなく完全分散することができ、それが抗菌効果を高める要素であると考えられるが、さらには樹脂の押出加工等の際、特にマスターバッチを製造する際、フィルター（スクリーンメッシュ）を使用しても、該抗菌剤のスクリーンメッシュへの目詰まりがなくなるあるいは少なくなるという利点もある。
【００４０】
本発明の該抗菌剤配合抗菌性樹脂製品に高い抗菌性を付与する目的においては粒子の平均二次粒子が小さい程適しているが０．１μｍ〜１２μｍ、好ましくは０．１〜５μｍ、さらに好ましくは０．１〜２μｍ、さらにより好ましくは０．１〜１μｍ、最も好ましくは０．１μｍ〜０．５μｍの物が用いられる。
ただし該抗菌剤の平均二次粒子径が０．１μｍ未満のものは製造し難い恐れがあり、１２μｍ以上のものは樹脂に配合しても樹脂組成物等の抗菌性があまり高くならない恐れがある。本発明の樹脂組成物に抗菌性のみならず、高度の透明性を付与する目的においては、本発明の抗菌剤の中でも平均二次粒子径が０．１〜０．５μｍ、好ましくは０．１〜０．４μｍ、さらに好ましくは０．１〜０．３μｍである超微粒子のものを使用すると、もともと樹脂と屈折率が重複又は接近している本発明の抗菌剤粒子の特性を最大限に発揮でき、樹脂製品に従来技術では到底達成し得なかった尚一層高度な透明性を付与する効果を絶大に発揮するものである。
【００４１】
本発明で使用される抗菌剤のＢＥＴ法比表面積は０．１〜２５０ｍ２／ｇの物が用いられる。
樹脂組成物に高い抗菌性を付与するためにはＢＥＴ法比表面積の高い方が有利ではあるが、ＢＥＴ法比表面積のあまり高い物は一方では樹脂に充填し難い問題が生ずる恐れがあり、一方ＢＥＴ法比表面積が低すぎると樹脂組成物に十分な抗菌性を付与できない恐れがある。
かかる意味において該抗菌剤のＢＥＴ法比表面積は０．１〜２５０ｍ２／ｇ、好ましくは１〜１００ｍ２／gさらに好ましくは１０〜１００ｍ２／ｇ、最も好ましくは３０〜１００ｍ２／gである。
【００４２】
本発明の、該抗菌剤粒子が配合された抗菌性樹脂製品は元々高い耐酸性を有しているが、さらに高い耐酸性を樹脂製品に付与する目的、あるいは変色防止の目的においては、本発明の該抗菌剤粒子の表面を、ケイ素化合物、リン化合物、ホウ素化合物、アルミニュウム化合物，ジルコニウム化合物、チタン化合物、亜鉛化合物、錫化合物の群から選ばれた少なくとも１種の耐酸性改質剤で被覆してさらに耐酸性を向上することができる。
かかる耐酸性改質剤を例示するとケイ素化合物としてはメタケイ酸ナトリウム、オルトケイ酸ナトリウム、メタケイ酸カリウム、オルトケイ酸カリウム、水ガラス、ケイ酸、シリコーンオイル；ホウ素化合物としては四ホウ酸ナトリウム、メタホウ酸ナトリウム、四ホウ酸カリウム、メタホウ酸カリウム、ホウ酸；アルミニュウム化合物としてはオルトアルミン酸ナトリウム、メタアルミン酸ナトリウム、オルトアルミン酸カリウム、メタアルミン酸カリウム、塩化アルミニュウム、硝酸アルミニュウム、硫酸アルミニュウム、リン酸アルミニュウム；リン化合物としてはリン酸カリウム、リン酸ナトリウム、リン酸；ジルコニウム化合物としてはリン酸ジルコニウム、ジルコン酸ナトリウム、ジルコン酸カリウム、ジルコン酸；チタン化合物としては塩化チタン、チタン酸ナトリウム、チタン酸カリウム、チタン酸；亜鉛化合物としては塩化亜鉛、硝酸亜鉛、炭酸亜鉛、硫酸亜鉛、亜鉛酸塩；錫化合物としては錫酸ソーダ、錫酸カリウム等の改質剤を一例として挙げることができる。
【００４３】
本発明の該抗菌剤粒子は元々単分散粒子であるため樹脂への分散性は極めて優れているが、さらに分散性を向上させる目的、あるいは樹脂製品の変色防止の目的、あるいは本発明の該抗菌剤粒子が樹脂に比較的多量に配合された時の機械的強度の低下を抑制する目的においては、本発明の該抗菌剤粒子の表面を、高級脂肪酸類、シラン系カップリング剤、アルミネート系カップリング剤、アルコールリン酸エステル類、界面活性剤類等の群から選ばれた少なくとも１種で表面処理することもできる。
かかる表面処理剤としては、ステアリン酸、オレイン酸、エルカ酸、パルミチン酸、ラウリン酸、ベヘニン酸等の高級脂肪酸類及びその塩類、ポリエチレンエーテルの硫酸エステル塩、アミド結合硫酸エステル塩、エステル結合硫酸エステル塩、エステル結合スルホネート、アミド結合スルホン酸塩、エーテル結合スルホン酸塩、エーテル結合アルキルアリルスルホン酸塩、アミド結合アルキルアリルスルホン酸塩等の界面活性剤類、ステアリルアルコール、オレイルアルコール等の高級アルコールの硫酸エステル塩、オルトリン酸とステアリルアルコール又はオレイルアルコールなどのモノ又はジエステル又は両者の混合物であって、その酸型又はアルカリ金属塩又はアミン等の燐酸エステル類、ビニルエトキシシラン、ビニル−トリル（２−メトキシ−エトキシ）シラン、ガンマ−メタクリロキシプロピルトリメトキシシラン、ガンマ−アミノプロピルトリメトキシシラン、Ｎ−フェニル−ガンマ−アミノプロピルトリメトキシシラン、Ｎ−ベータ（アミノエチル）ガンマ−アミノプロピルトリメトキシシラン、Ｎ−ベータ（アミノエチル）ガンマ−アミノプロピルトリエトキシシラン、Ｎ−フェニル−ガンマ−アミノプロピルトリエトキシシラン、ベータ（３，４−エポキシシクロヘキシル）エチルトリメトキシシラン、ガンマ−メルカプトプロピルとりメトキシシラン等のシランカップリング剤類、イソプロピルトリイソステアロイルチタネート、イソプロピルトリ（アミノエチル）チタネート、イソプロピルトリデシルベンゼンスルホニルチタネート等のチタネートカップリング剤類、アセトアルコキシアルミニュウムジイソプロピレート等のアルミネートカップリング剤を例示できる。
【００４４】
本発明の該抗菌剤粒子は下記の方法で製造することができる。
その際、工業的に食品衛生法厚生省告示第２０号で規定された、鉛、カドミュム等の重金属含有量が少なく、さらには樹脂製品の熱劣化防止（耐熱劣化性の向上）及び着色防止という意味で鉄、マンガン、クロム、銅、ニッケル等の重金属含有量を１％以下、好ましくは０．１％以下、さらに好ましくは０．０１重量％以下、最も好ましくは０．００１％以下の高純度の該抗菌剤粒子を得る場合には、先ず原料面で高純度の物を選択すること、さらには化学操作装置の材質面において特に腐食が起き易い水熱処理工程等では装置材料の溶出によって鉄、マンガン、クロム、銅、ニッケル等の重金属化合物が固溶体及び又は夾雑物として本発明の該抗菌剤粒子に混入しないように配慮された耐腐食性に優れたハステロイ鋼、ステンレスＳＵＳ−３１６鋼等を選択することは好ましいことである。
【００４５】
本発明の該抗菌剤粒子は、基本的には国際特許出願ＰＣＴ／ＪＰ２００５／００３８３１（出願日：２００５年３月１日）明細書に記載された方法によって製造できる下記一般式（２）で表される有機酸アニオン含有アルミニウム硫酸塩水酸化物粒子の１価陽イオン（Ｂ）の部分を銀とイオン交換する方法であり、その方法を後記１〜４に例示する。
［Ｂ］ｂＡｌｃＡｘ（ＳＯ４）ｙ（ＯＨ）ｚ・pＨ２Ｏ              式（２）
式中、ｂ、ｃ、ｘ、ｙ、ｚ、ｐ、ＢおよびＡの定義は、前記式（１）と同じものを意味する。
式（２）なる化合物を合成するためには、硫酸アルミニウム、硫酸ナトリウム、硫酸カリウム、硫酸アンモニウム、及び硫酸カルシュウム等のアルミニウム及び硫酸原料と、蓚酸等の有機酸類原料と、水酸化ナトリウム、水酸化カリウム及びアンモニア水溶液等のアルカリ原料とを湿式法又は乾式法で反応させ、Ｂがナトリウム型、カリウム型またはアンモニウム型の銀を含まない有機酸アニオン含有アルミニウム硫酸塩水酸化物粒子〔粒子形状が球状、円盤状、（碁石状）、一対状（ハンバーガー状）、米粒状、六角板状、六面体状、円柱状のものについては後記１〜３に示す〕を先ず合成しておき、然る後それらの有機酸アニオン含有アルミニウム硫酸塩水酸化物粒子を水等の懸濁液中において銀溶液と接触攪拌すれば、銀が有機酸アニオン含有アルミニウム硫酸塩水酸化物粒子にイオン交換した本発明の該抗菌剤粒子が製造できる。
【００４６】
粒子形状が直方体状の銀及び有機酸アニオン含有アルミニウム硫酸塩水酸化物粒子の製造方法については後記４に示す。
いずれの際も、銀及び有機酸アニオン含有アルミニウム硫酸塩水酸化物粒子を、形状と粒子サイズを選択して製造すること、粒子径分布を均一に整えること、該粒子を完璧なまでに単分散状態で樹脂に分散できるようにするためには、該反応において前記の有機酸類を前記の反応時に添加する必要があり、添加された有機酸類は該抗菌剤粒子の構造中に組み込むことができる。
ただし有機酸類の一部は該抗菌剤粒子の表面に吸着している場合も考えられる。
いずれにしても有機酸類は本発明の目的を達成するために該抗菌剤に含有することができる。
有機酸類を前記の反応時に添加せず、反応が終わった後に添加しても前記粒子形状、粒子径均一性、分散性等の性質を有する本発明の抗菌剤粒子は製造できない。
【００４７】
製造された本発明の抗菌剤粒子の粉砕処理に関しては従来技術のように強力な機械力で実施する必要はなく弱い力で簡単に処理してもの凝集のないのものが得られることも本発明の技術の特徴である。
以下に、ナトリウム型、カリウム型、アンモニウム型、水素型の銀及び有機酸アニオン含有アルミニウム硫酸塩水酸化物粒子抗菌剤の製造方法について例示する。
【００４８】
１、ナトリウム型銀及び有機酸アニオン含有アルミニウム硫酸塩水酸化物粒子の製造方法
原料としては硫酸アルミニウム、硫酸ナトリウム等硫酸塩、及び水酸化ナトリウム等のＡｌ原料及びＳＯ４原料及びＮａ原料、蓚酸等の有機酸原料、及びイオン交換反応で使用する硝酸銀等の可溶性銀塩を銀原料として用い、下記の方法で製造する方法が例示できる。
例えばＡｌ２（ＳＯ４）３＋Ｎａ２ＳＯ４（或いはＮａＮＯ３）＋Ｈ２Ｃ２Ｏ４を水の中に充分溶解した後、攪拌しながら、水酸化ナトリウムを添加する。
添加終了後、よく分散させるために、好ましくは更に20分以上攪拌する。
その後水熱処理を行うことは好ましいことである。
水熱処理の温度は１００℃〜２５０℃が好ましく、処理時間は1時間〜30時間が好ましい。
【００４９】
このようにして得られた有機酸アニオン含有アルミニウム硫酸塩水酸化物粒子は濾過、及び必要に応じ水洗する。、
それを水等の液に懸濁し硫酸銀、硝酸銀等の可溶性銀塩の溶液と攪拌すればイオン交換反応処理が実施でき、本発明の銀及び有機酸アニオン含有アルミニウム硫酸塩水酸化物粒子が製造できる。
イオン交換反応処理の温度は０℃〜１００℃が好ましく、処理時間は０．１時間〜３０時間遮光下で実施することが好ましい。
【００５０】
イオン交換するときの処理温度が低かったり、処理時間が短か過ぎると銀のイオン交換量が少なくなる恐れがある。一方イオン交換するときの処理温度が高かったり、処理時間が長過ぎるとイオン交換処理物が褐色に着色する傾向がある。
イオン交換反応処理での攪拌の方法は振動及び回転等の方法が例示できる。
イオン交換したものは濾過・遠心分離の方法で濾別した後、必要ならばさらに水洗・表面処理・乾燥・粉砕等の操作を必要に応じ実施し回収すれば良い。濾別が困難な場合、本発明の目的に反しない範囲で凝集剤を使用し濾別操作を改善しても良い。凝集剤としてはポリアクリルアミドのような高分子凝集剤が例示できる。高分子凝集剤の添加量は０．２％以下が好ましい。０．２％以上添加しても特に炉別操作は改善しない。
【００５１】
２、カリウム型銀及び有機酸アニオン含有アルミニウム硫酸塩水酸化物粒子の製造方法
原料としては硫酸アルミニウム、硫酸カリウム等硫酸塩、及び水酸化カリウム等のＡｌ原料及びＳＯ４原料及びＫ原料、蓚酸等の有機酸原料、及びイオン交換反応で使用する硝酸銀等の可溶性銀塩を銀原料として用い、下記の方法で製造する方法が例示できる。
例えばＡｌ２（ＳＯ４）３＋Ｋ２ＳＯ４（或いはＫＮＯ３）＋Ｈ２Ｃ２Ｏ４を水の中に充分溶解した後、攪拌しながら、水酸化カリウムを添加する。それ以後の操作方法は上記１に準じて行う。
【００５２】
３、アンモニウム型銀及び有機酸アニオン含有アルミニウム硫酸塩水酸化物粒子の製造方法
原料としては硫酸アルミニウム、硫酸アンモニウム等硫酸塩、及び硝酸アンモニウム等のＡｌ原料及びＳＯ４原料及びＮＨ４原料、蓚酸等の有機酸原料、及びイオン交換反応で使用する硝酸銀等の可溶性銀塩を銀原料として用い、下記の方法で製造する方法が例示できる。
例えばＡｌ２（ＳＯ４）３＋Ｋ２ＳＯ４（或いはＫＮＯ３）＋Ｈ２Ｃ２Ｏ４を水の中に充分溶解した後、攪拌しながら、アンモニア水溶液を添加する。それ以後の操作方法は上記１に準じて行う。
【００５３】
４、水素型｛（Ｈ３Ｏ）＋型｝直方体状銀及び有機酸アニオン含有アルミニウム硫酸塩水酸化物粒子の製造方法
直方体状粒子は前記の球状及び円板状粒子の製造方法とは異なり、硫酸アルミニウム水溶液と水酸化アルミニウム懸濁液、及び蓚酸等の有機酸を混合攪拌したものを１００℃〜２５０℃、好ましくは１２０℃〜２００℃で、０．５時間以上、好ましくは０．５〜３０時間、好ましくは２〜２０時間水熱処理すれば直方体状で水素型、化学式（Ｈ３Ｏ）Ａｌ３（ＳＯ４）２（ＯＨ）６で表されるものを得ることができる。
用いる水酸化アルミニウムとしては、結晶性のギプサイト、バイアライト、ベーマイト、擬ベーマイト、ダイアスポア、無定形の水酸化アルミニウムが例示できるが、無定形の水酸化アルミニウムが粒子径の均一性が高くなるという点で好ましい。
無定形の水酸化アルミニウムとしては、協和化学工業（株）製乾燥水酸化アルミニウムゲルＳ−１００，及び同ＦＭが例示できる。
【００５４】
この方法において微粒子化と粒子径均一性を向上ためには、硫酸アルミニウム水溶液と水酸化アルミニウム懸濁液を混合攪拌した反応物を直ちに水熱処理するよりは、反応後ある程度時間が経過したもの、例えば０．５時間以上、好ましくは５時間以上、さらに好ましくは１６時間以上静置又は攪拌したものを水熱処理すると微粒子で粒子径均一性を有するアルミニウム硫酸塩水酸化物粒子が得られる。それ以後の操作方法は上記１に準じて行う。
【００５５】
本発明の銀及び有機酸アニオン含有アルミニウム硫酸塩水酸化物粒子は粉末Ｘ線回折法により同定することができる。銀が該粒子にイオン交換していればその回折パターンはイオン交換前の該粒子と同じ回折パターンとなるので化学分析値と照らし合わせて回折Ｘ線の回折パターンを精査すれば良い。もし銀が該粒子にイオン交換せずに、酸化銀のような不純物で共存する製造物を樹脂に配合すると樹脂製品の色は暗褐色を呈し本発明の重要な目的の一つである白色の樹脂製品を得ることから逸脱するので好ましくない。
本発明においては、式（１）なる該抗菌剤の３価陽イオンであるアルミニウム（Ａｌ）の一部をＺｎ２＋、Ｔｉ４＋の群から選ばれた少なくとも１種の陽イオンで、及び／又は1価陽イオンＢの一部をＣａ２＋で本発明の目的を害しない範囲で置き換えて含有させても良い。
その場合、該抗菌剤を樹脂に配合した時樹脂製品の透明性を低下させないようにするためＺｎ２＋、Ｔｉ４＋の合計モル含有量はアルミニウムのモル含有量の１／２以下好ましくは１／３以下、Ｃａ２＋のモル含有量は1価陽イオン（Ｂ）のモル含有量の１／２以下好ましくは１／３以下にして該抗菌剤粒子に含有させれば良い。
【００５６】
式（１）なる該抗菌剤の３価陽イオンのアルミニウム（Ａｌ）の一部を置き換える方法としては、該金属カチオンを含む硫酸亜鉛、硫酸チタン、硫酸カルシウム等の塩類を前記式（２）なる化合物を合成する時に用いて式（２）に組み込むか、あるいは式（２）なる化合物に該金属カチオンを含む化合物を用いて溶媒中でイオン交換した物に、さらに前記の方法で銀とイオン交換する方法が例示できる。その場合、Ｚｎ２＋、Ｔｉ４＋は抗菌性発現効果がある元素であるため式（１）においてＡｇ１＋の相対的含有量を減らしても抗菌性を発揮し、その結果これを樹脂に配合した樹脂成形品の着色を減少させる利点がありそういう意味で好ましいことである。
【００５７】
本発明においては、式（１）なる該抗菌剤の（ＳＯ４）ｙは（ＳＯ４）ｙの一部、好ましくｙモルの１／２以下を他の無機酸イオンで置き換えることもでき、置き換える量が特に1／２以下であれば本発明の粒子形状や粒子径均一性が何の問題もなく維持でき本発明の目的が達成される。該無機酸イオンとしてはＳＯ３２−、ＰＯ４３−、ＨＰＯ３２−、ＣＯ３２−、ＮＯ３−、ＳｉＯ４４−及びＢＯ３３−等が例示できる。式（１）なる該抗菌剤の（ＳＯ４）ｙの一部を他の無機酸イオンで置き換える方法としては、該無機酸イオンを含む塩類を式（２）なる化合物を反応する時に硫酸アルミニウム、硫酸ナトリウム、硫酸カリウム等の代りに用いて式（２）に組み込むか、あるいは式（２）なる化合物に該無機酸イオンを含む化合物を用いて溶媒中でイオン交換した物に、さらに前記の方法で銀とイオン交換する方法が例示できる。該粒子はさらに式（１）の該抗菌剤粒子同様、追加乾燥処理、焼成処理、表面処理、耐酸性被覆処理をして抗菌剤として利用することもできるし、樹脂に配合して抗菌性樹脂製品を得ることもできる。
【００５８】
本発明においては、式（１）なる該抗菌剤の（ＯＨ）ｚは（ＯＨ）ｚの一部がＣｌ−で置き換わって含有されている場合もあるが、その含有量は着色防止という意味で該抗菌剤式（1）中０．１モル以下、好ましくは０．０１モル以下、最も好ましくは０．００１モル以下である。
本発明において抗菌化の対象樹脂としては特に限定されるものではなく合成樹脂・ゴム、天然樹脂・ゴム等を原料としそれを加工して通常成形品、繊維、不織布、塗料、コーキング材、フィルム等樹脂製品として使用されるものであれば良く、以下にその一部を例示する。
【００５９】
熱可塑性樹脂としては、ポリプロピレン、エチレンプロピレン共重合体、高密度ポリエチレン、低密度ポリエチレン、超高分子量ポリエチレン、直鎖状低密度ポリエチレン、ポリブテン、ポリ・４メチルペンテン−１等の如きＣ２〜Ｃ１２のオレフィン（αオレフィン）の重合体もしくは共重合体、これらのオレフィンとジエンとの共重合体、エチレン酢酸ビニル共重合体、エチレン・アクリレート共重合体、ＴＰＯ（熱可塑性ポリオレフィン）樹脂等のポリオレフィン系樹脂、ポリエチレンオキサイド樹脂、ポリスチレン、ＡＢＳ（アクリロニトリルブタジエンスチレン）樹脂、ＡＡＳ（アクリロニトリルアクリルスチレン）樹脂、ＡＳ（アクリロニトリルスチレン）樹脂、ＡＥＳ（アクリロニトリルイーピーディーエムスチレン）樹脂、ＭＢＳ（メチルメタクリレートブタジエンスチレン）樹脂、ポリパラメチルスチレン樹脂等のスチレン系樹脂、ＡＣＳ（アクリロニトリルクロリネイティドポリエチレンスチレン）樹脂、酢酸ビニル樹脂、プロピオン酸ビニル樹脂、フェノキシ樹脂、アイオノマー樹脂、ポリアセタール樹脂、ナイロン６、ナイロン６６等のポリアミド系樹脂、ポリエチレンテレフタレート、ポリブチレンテレフタレート等のポリエステル系樹脂、ポリアミドイミド樹脂、ポリサルホン樹脂、ポリアリレート樹脂、ポリエーテルイミド樹脂、ポリエーテルケトン樹脂、ポリフェニレンエーテル樹脂、ポリフェニレンサルファイド樹脂、メタクリル樹脂、セルロース樹脂、ポリカーボネート樹脂、フッソ樹脂、ポリウレタン樹脂、シリコーン樹脂、ポリビニルエーテル樹脂、ポリビニルホルマール樹脂、ポリビニルブチラール樹脂、ポリビニルアルコール樹脂、イソブチレン−無水マレイン酸共重合樹脂、さらにはポリ塩化ビニル樹脂、エチレン塩ビ共重合樹脂、エチレン酢ビ共重合樹脂、塩素化塩化ビニル樹脂、塩素化ポリエチレン、塩素化ポリプロピレン、クマロン樹脂、ケトン樹脂、ポリ塩化ビニリデン、ポリ２塩化ビニル樹脂、塩素化ポリエーテル等の分子構造中に塩素を有する樹脂、アセテートプラスチック、酢酸セルロース、セルロイド、液晶ポリマー、さらには吸水性樹脂等がそれらの一部として例示できる。
【００６０】
熱硬化性樹脂としては、エポキシ樹脂、フェノール樹脂、メラミン樹脂、不飽和ポリエステル樹脂、アルキド樹脂、グアナミン樹脂、ポリイミド樹脂、尿素樹脂、シリコーン樹脂、フェノールホルムアルデヒド樹脂、メラミンホルムアルデヒド樹脂、ポリパラ安息香酸樹脂、ポリウレタン樹脂、マレイン酸樹脂、ユリア樹脂、フラン樹脂、キシレン樹脂、ジアリルフタレート樹脂等の樹脂を例示できる。
ゴムとしてはＥＰＤＭ（エチレンプロピレンジエン共重合体ゴム），ＥＰＭ（エチレンプロピレン共重合体ゴム），ブチルゴム、イソプレンゴム、ＳＢＲ（スチレンブタジエンゴム），ＮＩＲ（ニトリルイソプレンゴム），ＮＢＲ（ニトリルブタジエンゴム），ウレタンゴム、クロロプレンゴム、水素化ニトリルゴム、ポリエーテル系ゴム、四フッ化エチレン・プロピレンゴム、クロロスルホン化ゴム、ブタジエンゴム、アクリルゴム、塩素化ポリエチレン、エピクロルヒドリンゴム、プロピレンオキサイドゴム、エチレン・アクリルゴム、ノルボルネンゴム、多硫化ゴム、フッ素ゴム、シリコーンゴム、天然ゴム等が例示できる。
これらの樹脂及びゴムは単独で用いても良く、あるいは複数種同時に用いても良い。複数種同時に用いる場合はポリマーアロイ化して用いても良く、ブレンドして用いても良く、あるいは積層成形して用いても良い。これら合成樹脂類は製造方法によって限定されるものではなく、例えばポリオレフィンの重合触媒としては、チーグラー法、チーグラーナッタ法、フリーデルクラフト法、メタロセン法、フィリップス法等いかなものであっても良い。
【００６１】
本発明の抗菌性樹脂組成物には通常使用される添加剤、補強剤、充填剤を本発明の目的を害しない範囲で配合することができる。以下これらの一部を例示する。
酸化防止剤、紫外線吸収剤、光安定化剤、熱安定剤、金属不活性化剤、可塑剤、帯電防止剤、難燃剤、加硫剤、加硫促進剤、老化防止剤、素練り促進剤、粘着付与剤、香料、滑剤、着色剤、造核剤、発砲剤、脱臭剤、ポリマーアロイ相溶化剤等。
本発明の抗菌性樹脂組成物を得る方法には、特別の制約はなく前記の樹脂類、ゴム類と本発明の抗菌剤粒子を、例えば２軸押出機、加圧ニーダー、オープンロール、バンバリーミキサー等の装置を使用しできるだけ均一に混合混練しておき、それをペレッターザー、粉砕機等の装置を使用しペレットや粉末にし樹脂組成物を得る方法や、樹脂類が溶媒を使用して溶解されたものの中に本発明の抗菌剤粒子を混合する方法が例示できる。
【００６２】
本発明の抗菌性樹脂組成物の成形品を得る方法には、特別の制約はなく前記の方法で得られた該抗菌剤配合樹脂組成物をそのままの濃度で成形品等の樹脂製品にする方法、あるいはマスターバッチとして一旦高濃度に加工したものからそれを最終的に樹脂製品として使用する濃度に希釈混合し、それを射出成形機、押出成形機、ブロー成形機、カレンダー成形機、圧縮成形機、積層成形機等の装置を用いて抗菌性樹脂製品とする方法、さらには抗菌剤粒子を樹脂と混合後、前記の機械に直接投入し直接射出成形、直接押出成形する方法等を一例として例示できる。
得られた成形品の形状、大きさ、厚さ、太さ、さらには使用方法についても何ら制約はなく例えば板状、ボトル状、球状、円盤状、シート状、電線被覆状、発砲体、積層体等何でも良くその成形品は例えば台所、風呂場、トイレ周りの製品、衛生用品、エアコンの吹き出し口等抗菌性を必要とする分野で好適に使用できる。
【００６３】
本発明の抗菌性フィルムを得る方法には、特別の制約はなくフィルム製造に適した樹脂の中から前記の方法で得られた抗菌性樹脂組成物を製造し、それをインフレーション法、Ｔダイ法、カレンダー法、キャスト法等でフィルムを得ることができ、さらにそのフィルムを延伸しても良く、さらには共押出し法により２層以上の積層フィルムにした物で抗菌性が必要な層にだけ本発明の該抗菌剤粒子を抗菌剤として使用する経済性を追求した利用方法も例示できる。
得られたフィルムの形状や形態、使用方法についても特に制約はなく、例えば野菜果物菓子乾物魚肉等食品包装用フィルムとして鮮度保持を兼ねた抗菌性を必要とする分野を一例として例示できる。
【００６４】
本発明の繊維を製造する方法において特別の制約はなく、前記の樹脂組成物のうち繊維として紡糸できる樹脂組成物を使用し従来公知の溶融押し出し法、乾式紡糸法、湿式紡糸法等で紡糸し、必要に応じさらに延伸や撚糸、及び／又は、さらには綿、ウール、麻等の天然繊維との混合等の工程を採用し製品とすれば良い。得られた繊維の利用方法についても特に制約はなく、例えば絨毯、衣服、タオル、ナプキン、ハンカチ、手袋、ソックス、帽子、マフラー等の抗菌性を必要とする分野が一例として例示できる。
繊維としては、ポリプロピレン系、ポリエチレン系、ポリアミド（ナイロン）系、アラミド系、アクリル系、ポリウレタン系、フッソ系、ポリクラール系、ポリエステル系、ポリ塩化ビニル系、ビニロン系、ビニリデン系、アセテート系、トリアセテート系、レーヨン系、キュプラ系、ノボロイド系、プロミックス系、ポリアセタール系、ポリノジック系、プラスチック光ファイバー等の繊維が例示できる。
【００６５】
本発明の抗菌性不織布を製造する方法には特に制約はなく従来公知の方法を採用すれば良い。
例えば、抄造ウエブ法、ランダムウエブ法、パラレルウエブ法、クロスレイドウエブ法、糸交錯ウエブ法、トウ拡開ウエブ法、短繊維ウエブ法、フィラメントウエブ法、マイクロファイバーウエブ法、スプリットフィルムウエブ法等の方法が採用し得る。これらの方法で得られた抗菌性不織布は抗菌性を有しながら軽くて通気性、防縮性等の性質に優れるため生理用用品、衣服の芯地や裏地、ビニルレザーや擬革の基布等抗菌性を必要とする分野で利用できることが一例として挙げられる。
【００６６】
本発明の抗菌性塗料を工業的に製造する方法において特別の制約はなく、従来公知の方法が採用でき、顔料、展色剤、耐候剤、溶剤、助溶剤、希釈剤、可塑剤等を混合する工程で本発明の銀及び有機酸アニオン含有アルミニウム硫酸塩水酸化物粒子抗菌剤を混合し、その後は所望により練り合わせ、フルイ（濾過）等の工程を通して製品とすれば良い。家庭で個人的に使用する場合は市販の塗料に本発明の該抗菌剤粒子を混合して使用することもできる。本発明の抗菌性塗料は例えば、病院内、老人ホーム、学校、レストラン等で使用すれば大腸菌や黄色ブドウ球菌等の細菌からの被害を防止でき本発明の目的が達成される。塗料としては、合成樹脂塗料（アルキド、アミノアルキド、エポキシ、フッ素、ウレタン、酢酸ビニル、アクリル酸エステル、不飽和ポリエステル、フェノール、グアナミン、ブチラール、スチレンブタジエン、スチレン、塩化ビニル、塩化ビニリデン、塩化ゴム系塗料、サビ止めペイント、粉体塗料、電気絶縁塗料）、セルロース塗料、ゴム系塗料、水溶性合成樹脂塗料（水溶性アルキド、水溶性エポキシ、水溶性ポリブタジエン、水溶性メラミン、水溶性尿素、水溶性フェノール、水溶性アクリル等）、酒精塗料、油性塗料等樹脂を使用する塗料を例示できる。
【００６７】
本発明の抗菌性コーキング材を得る方法には、特別の制約はなく例えばコーキング材としての基礎成分オルガノポリシロキサンとγアミノプロピルビス（メチルエチルケトキシアミノ）メトキシシランのようなメトキシシラン系の接着促進剤を混合しておき、次に４官能性や３官能性のシラン架橋剤及びシリカエアロジル等の増粘剤、その他必要に応じポリマーと架橋剤の反応を促進する有機スズカルボキシレートのような触媒、さらには酸化防止剤、紫外線吸収剤、可塑剤等とともに本発明の抗菌剤粒子を従来公知の方法で得る方法が例示できる。
【００６８】
本発明の前記式（１）で表わされる抗菌剤は、前述したように樹脂に配合して種々の成形品として価値のある製品を提供することができる。一方、本発明の抗菌剤は、その分散性、白色性、粒形の均一性および粒子径の均一性を利用して、樹脂以外の用途にも適用することができる。
すなわち、その抗菌性を利用して、抗カビ剤、抗菌消臭剤（スプレー）、抗菌紙、農薬および化粧料にも適用することができる。本発明の抗菌剤は人体に対して安全であり且つ人体に接触しても刺激を与えないので、人間の生活する住宅内の台所、風呂場やトイレなどの製品に対して抗菌剤および抗カビ剤として利用することができる。また農薬として野菜や果物などにも直接散布することができる。さらに化粧料の中に配合しても有利に利用することができる。
【００６９】
以下に本発明の該抗菌剤粒子からなる抗菌剤、及び該抗菌剤粒子が配合された抗菌性樹脂組成物、及び該抗菌性樹脂組成物から形成された成形品等の各物性の測定方法を示す。
銀及び有機酸アニオン含有アルミニウム硫酸塩水酸化物粒子抗菌剤の粒子性状の測定方法；
最近の微粒子の平均二次粒子径及び粒子径分布の測定は、レーザー回折散乱法が主流になっており、本発明ではこれらの測定はレーザー回折散乱法で行われた。
【００７０】
（１）平均二次粒子径；堀場製作所製粒度分布測定装置ＬＡ―９１０（レーザー回折散乱法）を用いて測定した。
【００７１】
（２）粒子径分布のシャープ度  Ｄｒ＝Ｄ７５／Ｄ２５
堀場製作所製粒度分布測定装置ＬＡ―９１０を用いて測定されたレーザー回折散乱法体積基準累積粒子径分布曲線の７５％値の粒子径Ｄ７５（大粒子径側）を２５％値の粒子径Ｄ２５（微粒子径側）で除した算式で表される粒子径分布のシャープ度をＤｒ＝Ｄ７５／Ｄ２５として定義した。  Ｄｒの数値が小さい程粒子径分布のシャープ度が認められ粒子径均一性を意味する。
だだし、球形粒子についてはレーザー回折散乱法で測定されたＤ７５／Ｄ２５と、下記のＳＥＭ写真による粒子径分布測定方法と組み合わせて粒子径を評価した。
その場合、レーザー回折散乱法によるＤ７５／Ｄ２５の数値はＳＥＭ写真によるＤ７５／Ｄ２５の数値と約−１０〜＋１０％の範囲で異なる程度でほぼ一致したので本発明ではレーザー回折散乱法によるＤ７５／Ｄ２５を採用した。
電子顕微鏡写真（ＳＥＭ写真）による粒子径分布測定方法（球形粒子の場合）；
１枚のＳＥＭ写真で観察される全ての粒子（５０個〜数百個）の球形粒子をそれぞれ個別に長径と短径をノギスで１／５０ｍｍまで測定し長径と短径の平均値を求めて各球形粒子の粒子径（μｍに換算）とし、それから累積粒子径のＤ７５％とＤ２５％に該当する粒子径を認定しＤｒ＝Ｄ７５／Ｄ２５を算出した。
【００７２】
（３）ＢＥＴ法比表面積；湯浅アイオニクス（株）製の１２検体全自動表面測定装置マルチソーブ−１２で測定した。
【００７３】
（４）粒子形状；走査型電子顕微鏡（ＳＥＭ写真）で観察した。
尚粒子形状としての図（写真）のと実施例、比較例の抗菌剤粒子との関係は以下のとおりである。
図１、表面が平滑である球状粒子、Ａ１粒子
図２、表面に小粒を有する球状粒子、Ａ２０粒子
図３、表面が荒くさらには皺（球に傷や割れ）を有する球状粒子、Ａ２１粒子
図４、穴（凹凸）を有する球状粒子、Ａ２２粒子
図５、表面が平滑であり且つ直線部分を図１のものより少し多く含む球状粒子、Ａ３０粒子
図６、表面が荒く皺を有する球状粒子、Ａ３１粒子
図７、円盤状粒子粒子、Ｂ１−１粒子、
図８、一対状粒子（ハンバーガー状粒子）、Ｃ１粒子
図９、米粒状粒子、Ｄ１粒子、
図１０、直方体粒子、Ｅ１粒子
図１１、六角板状粒子、Ｆ１粒子
図１２、８面体状粒子、Ｇ１粒子
図１３、円柱状（酒樽状）粒子、Ｈ１粒子
図１４、表面が荒く延伸されたような状態の凝集体粒子、Ｖ１粒子
【００７４】
（５）イオン交換体形成；粉末Ｘ線回折法により銀及び有機酸アニオン含有アルミニウム硫酸塩水酸化物粒子の回折パターン及びそれ以外の回折パターンの有無を調査した。
【００７５】
（６）有機酸の含有量；銀及び有機酸アニオン含有アルミニウム硫酸塩水酸化物粒子を１０００℃で焼成しＣＯ２を発生させ回収し、ＪＩＳ  Ｒ  ９１０１によりＣＯ２を測定し、それに基づいて炭素の含有量を計算しそれから有機酸の含有量を求めた。
抗菌性樹脂組成物、樹脂成形品、フィルム、繊維、塗料、コーキング材等樹脂製品の測定方法；
【００７６】
（７）抗菌性試験方法
ただし下記（ａ）〜（ｅ）の試験において、大腸菌はＥ．ｃｏｌｉ  ＮＢＲＣ  ３９７２  黄色ブドウ球菌は  Ｓ．ａｕｒｅｕｓ  ＮＢＲＣ  １２７３２を使用した。抗菌試験の結果も示す表−７〜表−１７においてｃｆｕはｃｏｌｏｎｙ  ｆｏｒｍｉｎｇ  ｕｎｉｔの略である。ｃｆｕ／ｍｌは１ｍｌ中の生菌数を表わし、その数値が小さい程抗菌性が高いことを意味している。
（ａ）成形板；ＪＩＳ−Ｚ  ２８０１（２０００年版）
テストピースサイズ；５０ｍｍ×５０ｍｍ×２ｍｍ
（ｂ）繊維、不織布；ＪＩＳ−Ｌ  １９０２（２００２年版）
（ｃ）塗料；塗料を鉄板サイズ５０ｍｍ×５０ｍｍ×２ｍｍのテストピース（材質はＪＩＳ  Ｇ  ３１０１  ＳＳ４００）の上に約０．１ｍｍになるように塗装し上記（ａ）の方法で測定した。
（ｄ）フィルム；ＪＩＳ−Ｚ  ２８０１（２０００年版）
（ｅ）コーキング材；コーキング材を鉄板サイズ５０ｍｍ×５０ｍｍ×２ｍｍのテストピース（材質はＪＩＳ  Ｇ  ３１０１  ＳＳ４００）の上に約１ｍｍになるようにコーキングし上記（ａ）の方法で測定した。
【００７７】
（８）透明性；厚さ２ｍｍの板又は５０μｍのフィルムでヘイズ値ＨをＴＯＫＹＯ  ＤＥＮＳＹＯＫＵ  ＣＯ，ＬＴＤのＡＵＴＯＭＡＴＩＣ  ＨＡＺＥ  ＭＥＴＥＲ  ＯＰＴＩＣＡＬ  ＵＮＩＴ  ＴＣ−ＨＩＩＩＤＰで測定し下記の算式により％で表示した。
【００７８】
Ｈ＝｛ｈ１−（ｈ２−ｈ１）｝×１００／ｈ１      ％
ｈ１＝抗菌剤未添加の樹脂成形品又はフィルムのヘイズ値
ｈ２＝抗菌剤を添加した樹脂成形品又はフィルムのヘイズ値
Ｈが１００％に近い程抗菌剤未添加品に近い透明性を維持していることを意味している。
【００７９】
（９）白色性； 成形品、フィルム、繊維、不織布等のサンプルを直射日光のない北側の室内で６０日間静置したものがどの程度変色したかを目視により測定した。
【００８０】
（１０）水道水接触後の抗菌力維持特性；
上記記載の試験資料を、水道水１０００ｍｌの中に９０℃又は７０℃で１２０時間浸水させた後水道水で十分に水洗し，前記（７）の（ａ）〜（ｅ）の方法で測定した。尚試験片の比重が１以下のものについてはステンレス鋼ＳＵＳ−３０４で作られた金網を錘に使い水中に強制的に浸水した。水道水を９０℃又は７０℃に加温した理由は水道水接触後の抗菌力維持特性を短時間で見るためであり、これは常温で水道水接触後の抗菌力維持特性を試験する場合の促進試験となる。
【００８１】
（１１）混練押出加工時フィルター通過性試験（押出機圧力の測定）
プラスチック工学研究所製の３０φ２軸混練押出機（スクリュー径３０ｍｍ）にフィルター（スクリーンメッシュ）を樹脂の流れ方向から見てブレーカープレートの手前に設置した。フィルターは５０メッシュのものをブレーカープレート側に、８０メッシュのものを中央に、１００メッシュのものをホッパー側にそれぞれ１枚づつ設置した。その状態で、該機械をスクリュー回転数が１７０ｒｐｍ，吐出量が１０Ｋｇ／Ｈｒとなるようにして２時間、及び２４時間運転し、その時のフィルター手前に設置してある圧力計により圧力を測定した。
圧力はフィルターを通過できない粗大粒子がフィルターに多く目詰まりする程早く高くなりそれはフィルター通過性が悪いことを意味し、それだけフィルターを入れ替える必要が早く生じ工業的には問題である。
この試験において、圧力が２００Ｋｇ／ｃｍ２以上は機械が破損寸前での運転状態であり、１５０Ｋｇ／ｃｍ２以上はフィルター交換しないと機械に負荷をかけ過ぎ機械運転に支障をきたす恐れがあることを意味し、１００Ｋｇ／ｃｍ２になるとフィルター交換の準備が必要なことを意味し、１００Ｋｇ／ｃｍ２以下は何の問題もなく運転できることを意味している。
【００８２】
機械を運転開始して２４時間後の圧力が１５０Ｋｇ／ｃｍ２までであれば、一日に１回程度のフィルター交換で済み工業的にはかろうじて何とか意味のあることである。
尚本測定は樹脂９５重量％と抗菌剤５重量％の合計１００重量％になる抗菌剤配合濃度において測定したもので、表−７〜表−９に示した縦２重線より左側の抗菌剤配合量濃度とは異なる配合条件で別途実施したものである。混練押出する時のその他の条件は縦２重線より左側と同じにした。
【実施例】
【００８３】
以下先ず本発明の抗菌剤粒子の製造方法を実施例に基づいて具体的に説明する。
【００８４】
尚、以下の実施例の式に於いて式（１）のｂの数値が１の場合は１が省略してある。
銀及び有機酸アニオン含有アルミニウム硫酸塩水酸化物粒子抗菌剤の製造；
【００８５】
＜実施例＞Ｉ−１〜Ｉ−４７及び＜比較例＞Ｉ−１〜Ｉ−９
（Ａ，Ｂ，Ｃ，Ｄ，Ｅ，Ｆ，Ｇ，Ｈ粒子の製造）
球状粒子（Ａ粒子）の製造；実施例Ｉ−１〜３１
実施例Ｉ−１
［Ａｇ０．１（ＮＨ４）０．９］Ａｌ３（Ｃ２Ｏ４）０．１（ＳＯ４）１．９（ＯＨ）６・０．５Ｈ２Ｏの製造
下記の原料を使用し、下記の合成方法によりＡ１粒子を得た。
使用原料  硫酸アンモニウム                    ２６４．２８ｇ＝２モル
蓚酸（Ｈ２Ｃ２Ｏ４・２Ｈ２Ｏ）                  ３８ｇ＝０．３モル
１．０４ｍｏｌ／Ｌの硫酸アルミニウム×１９２３ｍｌ＝２．０モル
９．０ｍｏｌ／Ｌのアンモニア水溶液×８９４．５ｍｌ＝８．０５モル
合成方法  ２６４．２８ｇの硫酸アンモニウム（ＮＨ４）２ＳＯ４を４．０Ｌのイオン交換水に溶解した。
３８ｇの蓚酸（Ｈ２Ｃ２Ｏ４・２Ｈ２Ｏ）を１．０Ｌのイオン交換水に溶解した。
【００８６】
攪拌下の該硫酸アンモニウム（ＮＨ４）２ＳＯ４水溶液に該蓚酸水溶液及び上記硫酸アルミニウムＡｌ２（ＳＯ４）３水溶液を添加し混合酸性水溶液を作った。
該混合酸性水溶液は良く攪拌しながら、５０℃以下に加熱し（析出した結晶物を溶解させるため）、その後上記のアンモニア水溶液を８９４．５ｍｌ  を２５分かけて該混合酸性水溶液に添加しアンモニウム型の有機酸アニオン含有アルミニウム硫酸塩水酸化物粒子沈殿物のスラリーを作った。
そのスラリーを更に１００℃で１時間水熱処理した。
処理後の沈殿物を濾過・水洗・乾燥・粉砕処理し粉末サンプルを得た。
そのサンプル１００ｇをとって０．０２５ｍｏｌ／Ｌの硫酸銀水溶液６００ｍｌに懸濁させ攪拌して、３０℃でアンモニウムイオンと銀イオンとのイオン交換処理を遮光下で８時間行った。
イオン交換後のサンプルを濾過・水洗・乾燥（１０５℃×６時間）・粉砕した。
これらの処理過程によって、Ａ１粒子を得た。結果を表−1に示す。
【００８７】
実施例Ｉ−２
［Ａｇ０．１（ＮＨ４）０．９］Ａｌ３（Ｃ２Ｏ４）０．１（ＳＯ４）１．９（ＯＨ）６の製造）
実施例Ｉ−１で得たＡ１粒子を１５０℃で２時間乾燥し、Ａ２粒子を得た。
【００８８】
実施例Ｉ−３
［Ａｇ０．１（ＮＨ４）０．９］Ａｌ３（Ｃ２Ｏ４）０．０００１（ＳＯ４）１．９９９９（ＯＨ）６の合成
実施例Ｉ−１において、蓚酸の使用量を０．０００５モル（０．０６３ｇ）に変更したことが実施例Ｉ−１と異なるのみで、その他の処理過程は実施例Ｉ−１に準じて行い、さらに１５０℃で２時間乾燥しＡ３粒子を得た。
【００８９】
実施例Ｉ−４
［Ａｇ０．１（ＮＨ４）０．９］Ａｌ３（Ｃ２Ｏ４）０．０１（ＳＯ４）１．９９９（ＯＨ）６の製造
実施例Ｉ−１において、蓚酸の使用量を０．０５モル（６．３ｇ）に変更したことが実施例Ｉ−１と異なるのみで、その他の処理過程は実施例Ｉ−１に準じて行い、さらに１５０℃で２時間乾燥しＡ４粒子を得た。
【００９０】
実施例Ｉ−５
［Ａｇ０．１（ＮＨ４）０．９］Ａｌ３（Ｃ２Ｏ４）０．４（ＳＯ４）１．７（ＯＨ）５．８の製造
実施例Ｉ−１において、蓚酸の使用量を１．５モル（１８９．１ｇ）に変更したことが実施例Ｉ−１と異なるのみで、その他の処理過程は実施例Ｉ−１に準じて行い、さらに１５０℃で２時間乾燥しＡ５粒子を得た。
【００９１】
実施例Ｉ−６
［Ａｇ０．１（ＮＨ４）０．９］Ａｌ２．７（Ｃ２Ｏ４）０．１（ＳＯ４）１．９（ＯＨ）５．１の製造
実施例Ｉ−１において、硫酸アルミニウムの使用量を１７３１ｍｌ（１．８モル）に変更したことが実施例Ｉ−１と異なるのみで、その他の処理過程は実施例Ｉ−１に準じて行い、さらに１５０℃で２時間乾燥しＡ６粒子を得た。
【００９２】
実施例Ｉ−７  ［Ａｇ０．１（ＮＨ４）０．９］Ａｌ３．３（Ｃ２Ｏ４）０．１（ＳＯ４）１．９（ＯＨ）６．９の製造
実施例Ｉ−１において、硫酸アルミニウムの使用量を２１１５ｍｌ（２．２モル）に変更したことが実施例Ｉ−１と異なるのみで、その他の処理過程は実施例Ｉ−１に準じて行い、さらに１５０℃で２時間乾燥しＡ７粒子を得た。
【００９３】
実施例Ｉ−８
［Ａｇ０．１（ＮＨ４）０．９］Ａｌ３（Ｃ２Ｏ４）０．１（ＳＯ４）２．４（ＯＨ）５の製造）
実施例Ｉ−１において、硫酸アンモニウム（ＮＨ４）２ＳＯ４の使用量を２．３モル（３０３．９ｇ）に変更したことが実施例Ｉ−１と異なるのみで、その他の処理過程は実施例Ｉ−１に準じて行い、さらに１５０℃で２時間乾燥しＡ８粒子を得た。
【００９４】
実施例Ｉ−９
［Ａｇ０．１（ＮＨ４）１．１０］１．２Ａｌ３（Ｃ２Ｏ４）０．１（ＳＯ４）１．９（ＯＨ）６．０２の製造
実施例Ｉ−１において、アンモニア水溶液添加後の攪拌時間を２時間に変更したこと、添加したアンモニア水溶液の量を１０９３ｍｌ（９．８４モル）に変更したこと、及び水熱処理時間を３０分に変更したことが実施例Ｉ−１と異なるのみで、その他の処理過程は実施例Ｉ−１に準じて行い、さらに１５０℃で２時間乾燥しＡ９粒子を得た。
【００９５】
実施例Ｉ−１０
［Ａｇ０．１（ＮＨ４）０．９］Ａｌ３（Ｃ２Ｏ４）０．１（ＳＯ４）１．９（ＯＨ）６の製造
実施例Ｉ−１において、１００℃での水熱処理時間を４５分に変更したことが実施例Ｉ−１と異なるのみで、その他の処理過程は実施例Ｉ−１に準じて行い、さらに１５０℃で２時間乾燥しＡ１０粒子を得た。
【００９６】
実施例Ｉ−１１
［Ａｇ０．１（ＮＨ４）０．７６］０．８６Ａｌ３（Ｃ２Ｏ４）０．１（ＳＯ４）１．９（ＯＨ）５．６８の製造
実施例Ｉ−１において、アンモニア水溶液添加の時間を４０分に変更したこと、及び添加したアンモニア水溶液の量を７５５ｍｌ（６．８モル）に変更したことが実施例Ｉ−１と異なるのみで、その他の処理過程は実施例Ｉ−１に準じて行い、さらに１５０℃で２時間乾燥しＡ１１粒子を得た。
【００９７】
実施例Ｉ−１２
［Ａｇ０．３（ＮＨ４）０．７］Ａｌ３（Ｃ２Ｏ４）０．１（ＳＯ４）１．９（ＯＨ）６の合成
実施例Ｉ−１において、イオン交換用硫酸銀水溶液の量を１８００ｍｌに変更したことが実施例Ｉ−１と異なるのみで、その他の処理過程は実施例Ｉ−１に準じて行い、さらに１５０℃で２時間乾燥しＡ１２粒子を得た。
【００９８】
実施例Ｉ−１３
［Ａｇ０．００１（ＮＨ４）０．９９９］Ａｌ３（Ｃ２Ｏ４）０．１（ＳＯ４）１．９（ＯＨ）６の製造
実施例Ｉ−１において、イオン交換用硫酸銀水溶液を硝酸銀水溶液に変更し、その濃度を０．００１ｍｏｌ／Ｌ，液量を３００ｍｌに変更し処理温度を１５℃に変更したことが実施例Ｉ−１と異なるのみで、その他の処理過程は実施例Ｉ−１に準じて行い、さらに１５０℃で２時間乾燥しＡ１３粒子を得た。
【００９９】
実施例Ｉ−１４
［Ａｇ０．００００１（ＮＨ４）０．９９９９９］Ａｌ３（Ｃ２Ｏ４）０．１（ＳＯ４）１．９（ＯＨ）６  の製造
実施例Ｉ−１３において、イオン交換用硝酸銀水溶液の濃度を０．００００１ｍｏｌ／Ｌに変更したことが実施例Ｉ−１３と異なるのみで、その他の処理過程は実施例Ｉ−１に準じて行い、さらに１５０℃で２時間乾燥しＡ１４粒子を得た。
【０１００】
実施例Ｉ−１５
［Ａｇ０．１（ＮＨ４）０．９］Ａｌ３（Ｃ２Ｏ４）０．１（ＳＯ４）１．９（ＯＨ）６・０．５Ｈ２Ｏの製造
実施例Ｉ−１で得たサンプル５０ｇをステアリン酸ソーダ１．５ｇ含む８０℃水溶液に懸濁させ、３０分間攪拌し表面処理を行った後脱水、水洗、乾燥（１０５℃×６時間）、粉砕しＡ１５粒子を得た。
【０１０１】
実施例Ｉ−１６
［Ａｇ０．１（ＮＨ４）０．９］Ａｌ３（Ｃ２Ｏ４）０．１（ＳＯ４）１．９（ＯＨ）６・２Ｈ２Ｏの製造
実施例Ｉ−１で得たサンプルを３０℃で相対湿度７５％のＮａＣｌ雰囲気において、２５時間の吸湿処理を行い、Ａ１６粒子を得た。
【０１０２】
実施例Ｉ−１７  実施例１の４００℃  １時間焼成物
実施例Ｉ−１で得たサンプルを４００℃１時間窒素雰囲気下で焼成処理を行い、Ａ１７粒子を得た。
粉末Ｘ線回折法によると全て［Ａｇ０．１（ＮＨ４）０．９］Ａｌ３（Ｃ２Ｏ４）０．１（ＳＯ４）１．９（ＯＨ）６であった。形状は球状であった。
Ａ１７粒子１０．００ｇをイオン交換水１００ｍｌに入れ２０℃で３０分攪拌し、それを脱水・水洗１２０℃で１６時間乾燥した後の重量減少はなく１０．００ｇであった。
【０１０３】
実施例Ｉ−１８  実施例１の５００℃  １時間焼成物
実施例Ｉ−１で得たサンプルを５００℃１時間窒素雰囲気下で焼成処理を行い、Ａ１８粒子を得た。
粉末Ｘ線回折法によると全て［Ａｇ０．１（ＮＨ４）０．９］Ａｌ３（Ｃ２Ｏ４）０．１（ＳＯ４）１．９（ＯＨ）６であった。形状は球状であった。
Ａ１８粒子１０．００ｇをイオン交換水１００ｍｌに入れ２０℃で３０分攪拌し、それを脱水・水洗し１２０℃で１６時間乾燥した後の重量減少はなく１０．００ｇであった。
【０１０４】
実施例Ｉ−１９
［Ａｇ０．００１Ｋ０．９９９］Ａｌ３（Ｃ２Ｏ４）０．１（ＳＯ４）１．９（ＯＨ）６の製造
下記の原料を使用し、下記の方法によりＡ１９粒子を得た。
使用原料  硫酸カリウム                  ２モル          ３４８ｇ
蓚酸（Ｈ２Ｃ２Ｏ４・２Ｈ２Ｏ）０．３モル            ３８ｇ
１．０４ｍｏｌ／Ｌの硫酸アルミニウム水溶液  ２．０モル  １９２３ｍｌ
７．５ｍｏｌ／Ｌ  ＫＯＨ水溶液  ８．４モル      １１２０ｍｌ
合成方法  ３４８ｇの硫酸カリウム（Ｋ２ＳＯ４）は４．０Ｌのイオン交換水に溶解した。
３８ｇの蓚酸（Ｈ２Ｃ２Ｏ４・２Ｈ２Ｏ）  は１．０Ｌのイオン交換水に溶解した。
攪拌下の該硫酸カリウム（Ｋ２ＳＯ４）水溶液に該蓚酸水溶液及び上記硫酸アルミニウムＡｌ２（ＳＯ４）３水溶液を添加し混合酸性水溶液を作った。
該混合酸性水溶液を良く攪拌して、そして、上記水酸化カリウム水溶液を１１２０ｍｌを２５分かけて該混合酸性水性液に添加しカリウム型の有機酸アニオン含有アルミニウム硫酸塩水酸化物粒子沈殿物スラリーを作った。。
そのスラリーを更に１時間攪拌後、オートクレーブによって、１４０℃２時間の水熱処理を行った。
処理後の沈殿物を濾過・水洗・乾燥処理し粉末サンプルを得た。
その１００ｇサンプルをとって０．００１ｍｏｌ／Ｌの硝酸銀水溶液３００ｍｌに懸濁し攪拌して、カリウムと銀とのイオン交換処理を２５℃で１時間遮光下で行った。
イオン交換後のサンプルを濾過・水洗・乾燥（１０５℃×６時間）・粉砕した。
これらの処理過程を経てさらに２００℃で２時間乾燥し、Ａ１９粒子を得た。
【０１０５】
実施例Ｉ−２０
［Ａｇ０．００１Ｋ１．１７９］１．１８Ａｌ３（ＳＯ４）２．２６（ＮＯ３）０．０４（Ｃ２Ｏ４）０．０７（ＯＨ）５．４８の製造
実施例Ｉ−１９において、使用した硫酸カリウムを硝酸カリウムＫＮＯ３に変更したこと及びが実施例Ｉ−１９と異なるのみで、その他の処理過程は実施例Ｉ−１９に準じて行い、Ａ２０粒子を得た。
【０１０６】
実施例Ｉ−２１
［Ａｇ０．００１Ｋ１．１７９］１．１８Ａｌ３（ＳＯ４）２．２６（ＮＯ３）０．０４（Ｃ２Ｏ４）０．０７（ＯＨ）５．４８の製造
実施例Ｉ−１９において、Ｋ２ＳＯ４の代りにＫＮＯ３に変更したこと及び水熱処理条件を１６０°×２時間に変更した実施例Ｉ−１９と異なるのみで、その他の処理過程は実施例Ｉ−１９に準じて行い、Ａ２１粒子を得た。
【０１０７】
実施例Ｉ−２２
［Ａｇ０．００１Ｋ０．９９９］Ａｌ３（Ｃ２Ｏ４）０．１（ＳＯ４）１．９（ＯＨ）６  の製造
実施例Ｉ−１９において、水熱処理の温度を１４０℃から１７０℃に変更したことが実施例Ｉ−１９と異なるのみで、その他の処理過程は実施例Ｉ−１９に準じて行い、Ａ２２粒子を得た。
【０１０８】
実施例Ｉ−２３  ［Ａｇ０．１Ｎａ０．９］Ａｌ３（Ｃ６  Ｈ５Ｏ７）０．０６７（ＳＯ４）１．９（ＯＨ）６の製造
下記の原料を使用し、下記の方法によりＡ２３粒子を得た。
使用原料  硫酸ナトリウム                  ２モル        ２８４．０６ｇ
クエン酸（Ｃ６Ｈ８Ｏ７・Ｈ２Ｏ）  ０．３モル              ６３ｇ
１．０４ｍｏｌ／Ｌの硫酸アルミニウム水溶液  ２．０モル  １９２３ｍｌ
３．３６ｍｏｌ／Ｌ  ＮａＯＨ水溶液  ８．２モル  ２４４０．５ｍｌ
合成方法  ２８４．０６ｇの硫酸ナトリウム（Ｎａ２ＳＯ４）を４．０Ｌのイオン交換水に溶解した。
６３ｇのクエン酸は１．０Ｌのイオン交換水に溶解した。
攪拌下の該硫酸ナトリウム（Ｎａ２ＳＯ４）水溶液に該クエン酸水溶液及び上記硫酸アルミニウムＡｌ２（ＳＯ４）３水溶液を添加し混合酸性水溶液を作った。
攪拌下の該混合酸性水溶液に上記の水酸化ナトリウム水溶液２４４０．５ｍｌを  ２５分かけて添加しナトリウム型の銀及び有機酸アニオン含有アルミニウム硫酸塩水酸化物粒子沈殿物スラリーを作った。
そのスラリーを更に１０時間攪拌継続後、オートクレーブによって、１７０℃２時間の水熱処理を行った。水熱処理後の沈殿物を濾過・水洗・乾燥・粉砕処理し粉末サンプルを得た。
その他の処理過程は実施例Ｉ−１に準じて行い１５０℃で２時間乾燥し、Ａ２３粒子を得た。
【０１０９】
実施例Ｉ−２４
［Ａｇ０．１Ｎａ０．９］Ａｌ３（Ｃ６  Ｈ５Ｏ７）０．０６７（ＳＯ４）１．９（ＯＨ）６  の製造
実施例Ｉ−２３において、水酸化ナトリウムの添加時間は４０分に、及び水酸化ナトリウム添加後の攪拌時間は１時間に変更したことが実施例Ｉ−２３と異なるのみで、その他の処理過程は実施例Ｉ−２３に準じて行い、さらに１５０℃で２時間乾燥しＡ２４粒子を得た。
【０１１０】
実施例Ｉ−２５
［Ａｇ０．１Ｎａ０．９］Ａｌ３（Ｃ４Ｈ４Ｏ６）０．１（ＳＯ４）１．９（ＯＨ）６  の製造
下記の原料を使用し、下記の方法によりＡ２５粒子を得た。
使用原料  硫酸ナトリウム              ２モル          ２８４．０６ｇ
酒石酸（Ｃ４Ｈ６Ｏ６）    ０．３モル                    ４５ｇ
１．０４ｍｏｌ／Ｌの硫酸アルミニウム水溶液  ２．０モル  １９２３ｍｌ
３．３６ｍｏｌ／Ｌ  ＮａＯＨ水溶液    ８．２モル  ２４４０．５ｍｌ
合成方法  ２８４．０６ｇの硫酸ナトリウム（Ｎａ２ＳＯ４）は４．０Ｌのイオン交換水に溶解した。４５ｇの酒石酸（Ｃ４Ｈ６Ｏ６）  は１．０Ｌのイオン交換水に溶解した。攪拌下の該硫酸ナトリウム（Ｎａ２ＳＯ４）水溶液に該酒石酸水溶液及び上記硫酸アルミニウムＡｌ２（ＳＯ４）３水溶液を添加し混合酸性水溶液を作った。該混合酸性水溶液を良く攪拌して、そして、上記水酸化ナトリウム水溶液２４４．０５ｍｌを２５分かけて該混合酸性水溶液に添加しナトリウム型の銀及び有機酸アニオン含有アルミニウム硫酸塩水酸化物粒子沈殿物スラリーを作った。
そのスラリーを更に５時間攪拌後、オートクレーブによって、１７０℃２時間の水熱処理を行った。水熱処理後の懸濁液を濾過・水洗・乾燥・粉砕処理した。その他の処理過程は実施例Ｉ−１に準じて行い１５０℃で２時間乾燥し、Ａ２５粒子を作った。
【０１１１】
実施例Ｉ−２６
［Ａｇ０．１Ｎａ０．９］Ａｌ３（Ｃ４  Ｈ４Ｏ６）０．１（ＳＯ４）１．９（ＯＨ）６  の製造
実施例Ｉ−２４において、水酸化ナトリウムの量は８モル（２３８１ｍｌ）に変更し、添加の時間も４０分に変更したことが実施例Ｉ−２５と異なるのみで、その他の処理過程は実施例Ｉ−２５に準じて行い、Ａ２６粒子をった。
【０１１２】
実施例Ｉ−２７
［Ａｇ０．１（ＮＨ４）０．９］  Ａｌ２．９４Ｚｎ０．０１  Ｔｉ０．０１（Ｃ２Ｏ４）０．１（ＳＯ４）１．９（ＯＨ）６・０．５Ｈ２Ｏの製造
実施例Ｉ−１の混合酸性溶液（ただし該混合酸性溶液の該硫酸アルミニウム水溶液使用量は１８８５ｍｌに減らした）に硫酸亜鉛２．５ｇ，及び硫酸チタン｛Ｔｉ２（ＳＯ４）３｝２．５ｇを含む硫酸溶液を追加添加したこと及び銀イオン交換処理温度を８０℃に処理時間を１６時間に変更したことが実施例Ｉ−１と異なるだけでその他は実施例Ｉ−１に準じて行いＡ２７粒子を得た。
【０１１３】
実施例Ｉ−２８
［Ａｇ０．１（ＮＨ４）０．９  ］Ａｌ２．２５Ｚｎ０．５  Ｔｉ０．２５（Ｃ２Ｏ４）０．１（ＳＯ４）１．９（ＯＨ）６・０．５Ｈ２Ｏ  の製造
実施例Ｉ−１の混合酸性溶液（ただし該混合酸性溶液の該硫酸アルミニウム水溶液使用量は１４４２ｍｌに減らした）に硫酸亜鉛１２５ｇ，及び硫酸チタン｛Ｔｉ２（ＳＯ４）３｝６３ｇを含む硫酸溶液を追加添加したこと及び銀イオン交換処理温度を８０℃に処理時間を３０時間に変更したことが実施例Ｉ−１と異なるだけでその他は実施例Ｉ−１に準じて行いＡ２８粒子を得た。
【０１１４】
実施例Ｉ−２９
［Ａｇ０．１（ＮＨ４）０．９］Ａｌ３（Ｃ２Ｏ４）０．１（ＳＯ４）１．１５（ＰＯ４）０．５（ＯＨ）６  の製造
リン酸アンモニウム７４．５ｇを水５００ｍｌに溶解させた水溶液に、銀とイオン交換する直前（水熱処理後）のＡ−１粒子３７１ｇを添加して１００℃で１時間攪拌しＰＯ４３−を該粒子に組み込んだ。その後の処理過程は実施例Ｉ−１に準じて行いさらに１５０℃で２時間乾燥し銀及び有機酸アニオン含有アルミニウム硫酸塩リン酸塩水酸化物Ａ２９粒子を得た。
尚この例において、リン酸ナトリウムの代わりに炭酸ナトリウム、硝酸ナトリウム、珪酸ナトリウム、ホウ酸ナトリウムに置き換えて使用したことだけが異なるように試験したがＣＯ３２−、ＮＯ３−、ＳｉＯ４２−、ＢＯ３３−それぞれの無機酸イオンを含むＡ−２９粒子同様の粒子性状を有する銀及び有機酸アニオン含有アルミニウム無機酸塩水酸化物粒子が得られた。
【０１１５】
実施例Ｉ−３０
［Ａｇ０．１Ｎａ０．９］Ａｌ３（ＳＯ４）１．９（Ｃ４Ｈ４Ｏ５）０．１（ＯＨ）６の製造
実施例Ｉ−２５において、使用した有機酸を酒石酸からＤＬ−林檎酸に変更したことが実施例Ｉ−２５と異なるのみで、その他の処理過程は実施例Ｉ−２５に準じて行いＡ３０粒子を得た。
諸特性を表１に示す。このときの粒子形状は図５に示す球状であった。
【０１１６】
実施例Ｉ−３１
［Ａｇ０．１Ｎａ０．９］Ａｌ３（ＳＯ４）１．９［Ｃ６Ｈ２（ＯＨ）３ＣＯＯ］０．０６７（ＯＨ）６の製造
実施例Ｉ−２３において、使用した有機酸をクエン酸から没食子酸［Ｃ６Ｈ４（ＯＨ）３ＣＯＯＨ］に変更したことが実施例Ｉ−２３と異なるのみで、その他の処理過程は実施例Ｉ−２３に準じて行いＡ３１粒子を得た。諸特性を表１に示す。
このときの粒子形状は図６に示す球状であった。
【０１１７】
比較例Ｉ−１
［Ａｇ０．１（ＮＨ４）０．９］Ａｌ３（ＳＯ４）２（ＯＨ）６  の製造
実施例Ｉ−１において、蓚酸を使用しなかったことが実施例Ｉ−１と異なるのみで、その他の処理過程は実施例Ｉ−１に準じて行い、さらに１５０℃で２時間乾燥しＶ１粒子を得た。
【０１１８】
比較例Ｉ−２
ＮＨ４Ａｌ３（Ｃ２Ｏ４）０．１（ＳＯ４）１．９（ＯＨ）６の製造
実施例Ｉ−１において、銀溶液でイオン交換を行わなかったことが実施例Ｉ−１と異なるのみで、その他の処理過程は実施例Ｉ−１に準じて行い、さらに１５０℃で２時間乾燥しＶ２粒子を得た。
【０１１９】
比較例Ｉ−３
ＫＡｌ３（Ｃ２Ｏ４）０．１（ＳＯ４）１．９（ＯＨ）６の製造
実施例Ｉ−１９において、銀溶液でイオン交換を行わなかったことが実施例Ｉ−１９と異なるのみで、その他の処理過程は実施例Ｉ−１９に準じて行い、Ｖ３粒子を得た。
【０１２０】
【表１】
0005182911.tif 000002
【０１２１】
【表２】
0005182911.tif 000003
【０１２２】
円盤状粒子（碁石状粒子；Ｂ粒子）の製造；（実施例Ｉ−３２〜３４）
実施例I−３２−１
［Ａｇ０．１Ｎａ０．９  ］Ａｌ３（Ｃ２Ｏ４）０．１（ＳＯ４）１．９（ＯＨ）６  の製造
下記の原料を使用し、下記の方法によりＢ１粒子を得た。
使用原料  硫酸ナトリウム                  ２モル      ２８４．０６ｇ
蓚酸（Ｈ２Ｃ２Ｏ４・２Ｈ２Ｏ）  ０．３モル              ３８ｇ
１．０４ｍｏｌ／Ｌの硫酸アルミニウム水溶液  ２．０モル  １９２３ｍｌ
３．３６ｍｏｌ／Ｌ  ＮａＯＨ水溶液  ８．２モル  ２４４０．５ｍｌ
合成方法  ２８４．０６ｇの硫酸ナトリウム（Ｎａ２ＳＯ４）は４．０Ｌのイオン交換水に溶解した。
３８ｇの蓚酸は１．０Ｌのイオン交換水に溶解した。
攪拌下の該硫酸ナトリウム（Ｎａ２ＳＯ４）水溶液に該蓚酸水溶液及び該硫酸アルミニウムＡｌ２（ＳＯ４）３水溶液を添加し混合酸性水溶液を作った。
【０１２３】
該混合酸性水溶液を良く攪拌して、そして、該水酸化ナトリウム水溶液２４４０．５ｍｌを２０分かけて該混合酸性水溶液に添加しナトリウム型の銀及び有機酸アニオン含有アルミニウム硫酸塩水酸化物粒子沈殿物スラリーを作った。
そのスラリーを更に５時間攪拌後、オートクレーブによって、１７０℃２時間の水熱処理を行った。処理後の沈殿物を濾過・水洗・乾燥処理した。そして、そのサンプル１００ｇをとって０．０２５ｍｏｌ／Ｌの硫酸銀水溶液６００ｍｌに懸濁し攪拌してナトリウムと銀のイオン交換処理を２５℃で５時間行った。交換後のサンプルにポリアクリルアミド系の高分子凝集剤（住友化学製  スミフロック  ＦＮ−２０）を０．０２ｇ添加し１０分間攪拌後、濾過・水洗・乾燥（１０５℃×６時間）・粉砕した。これらの処理過程を経てさらに２００℃で２時間乾燥しＢ１−１粒子を得た。
【０１２４】
実施例Ｉ−３２−２
８０℃のイオン交換水１，０００ｍｌに２．６ｇの硫酸亜鉛７水和物（和光純薬工業試薬１級）と２．２ｇの硫酸アンモニウム（和光純薬工業試薬１級）を入れ混液を作った。その混液の中にＢ１−１粒子９５ｇを添加して６時間攪拌した後脱水・水洗・乾燥して亜鉛及びアンモニウムで処理されたＢ１−２粒子を作った。該粒子のＺｎの含有量は０．１％、ＮＨ４の含有率は０．４％ＢＥＴ法比表面積は６０ｍ２／ｇであったが、その他の粒子性状はＢ１−１粒子と同じであった。
次にＡ２０粒子、Ｃ１粒子、Ｄ１粒子、Ｅ１粒子、Ｆ１粒子、Ｇ１粒子、Ｈ１粒子それぞれについても該処理同様の処理を行い処理物を得た。
処理物のＺｎ含有量は０．１％、ＮＨ４の含有量は０．４％でありどれもほぼ同じであった。
処理物のＢＥＴ法比表面積はどれも処理前の約６倍に増大していたが、平均２次粒子径、粒子径均一性粒子の形状、その他の粒子形状は処理前の粒子性状とほぼ同じであった。
処理物を樹脂に添加した時の樹脂組成物の白色性は処理前の物を添加した場合により一層改善されていた。
【０１２５】
実施例Ｉ−３３
［Ａｇ０．１Ｎａ０．９  ］Ａｌ３（Ｃ２Ｏ４）０．１（ＳＯ４）１．９（ＯＨ）６  の製造
実施例Ｉ−３２において、使用した硫酸ナトリウムを０．５モル／Ｌ硫酸ナトリウムを含む反応母液４．０Ｌ使用に変更したこと、又、水酸化ナトリウムの添加時間４０分に変更したこと、添加後の撹拌時間１時間に変更したことが実施例Ｉ−３２と異なり、その他の処理過程は実施例Ｉ−３２に準じて行い、Ｂ２粒子を得た。
【０１２６】
実施例Ｉ−３４  ［Ａｇ０．００１Ｎａ０．９９９］  Ａｌ３（Ｃ２Ｏ４）０．１（ＳＯ４）１．９（ＯＨ）６  の製造
実施例Ｉ−３２において、硫酸銀水溶液の濃度は０．０００２５モル／Ｌに変更したことが実施例Ｉ−３２と異なるのみで、その他の処理過程は実施例Ｉ−３２に準じて行い、Ｂ３粒子を得た。
【０１２７】
比較例Ｉ−４−（１）
ＮａＡｌ３（Ｃ２Ｏ４）０．１（ＳＯ４）１．９（ＯＨ）６  の製造
実施例Ｉ−３２において、銀イオンとのイオン交換処理を行わないことが実施例Ｉ−３２と異なるのみで、その他の処理過程は実施例Ｉ−３２に準じて行い、Ｗ１粒子を得た。
【０１２８】
比較例Ｉ−４−（２）
［Ａｇ０．１Ｎａ０．９  ］Ａｌ３（ＳＯ４）２（ＯＨ）６  の製造
実施例Ｉ−３２において、蓚酸を使用しなかったことが実施例Ｉ−３２と異なるのみで、その他の処理過程は実施例Ｉ−３２に準じて行い、Ｗ２粒子を得た。
【０１２９】
【表３】
0005182911.tif 000004
【０１３０】
一対状（ハンバーガー状）粒子（Ｃ粒子）の製造；実施例Ｉ−３５〜３７
実施例Ｉ−３５  ［Ａｇ０．１Ｎａ０．９］  Ａｌ３（Ｃ２Ｏ４）０．１（ＳＯ４）１．９（ＯＨ）６  の製造
実施例Ｉ−３２において、オートクレーブの処理温度は１８０℃に、処理時間１０時間に変更したことが実施例Ｉ−３２と異なるのみで、その他の処理過程は実施例Ｉ−３２に準じて行い、Ｃ１粒子を得た。
【０１３１】
実施例  Ｉ−３６
［Ａｇ０．１Ｎａ０．９］  Ａｌ３（Ｃ２Ｏ４）０．１（ＳＯ４）１．９（ＯＨ）６    の製造
実施例Ｉ−３２において、オートクレーブの処理温度は１８０℃、処理時間１０時間に変更したこと、使用した硫酸ナトリウムは０．５モル／Ｌ硫酸ナトリウムを含む反応母液４．０Ｌを使用したこと、又、水酸化ナトリウムの添加時間は４０分に変更したことが実施例Ｉ−３２と異なるのみで、その他の処理過程は実施例Ｉ−３２に準じて行い、Ｃ２粒子を得た。
【０１３２】
実施例  Ｉ−３７
［Ａｇ０．００１Ｎａ０．９９９］  Ａｌ３（Ｃ２Ｏ４）０．１（ＳＯ４）１．９（ＯＨ）６    の製造
実施例Ｉ−３２において、硫酸銀溶液の濃度は０．０００２５モル／Ｌに変更したこと、又、オートクレーブの処理温度１８０℃、処理時間１０時間に変更したことが実施例Ｉ−３２と異なるのみで、その他の処理過程は実施例Ｉ−３２に準じて行い、Ｃ３粒子を得た。
【０１３３】
比較例Ｉ−５−（１）  ＮａＡｌ３（Ｃ２Ｏ４）０．１（ＳＯ４）１．９（ＯＨ）６
実施例Ｉ−３５において、銀イオンとのイオン交換処理を行わないことが実施例Ｉ−３５と異なるのみで、その他の処理過程は実施例Ｉ−３５に準じて行い、Ｘ１粒子を得た。
【０１３４】
比較例Ｉ−５−（２）
［Ａｇ０．１Ｎａ０．９］  Ａｌ３（ＳＯ４）２（ＯＨ）６  の製造
実施例Ｉ−３５において、蓚酸を使用しなかったことが実施例Ｉ−３５と異なるのみで、その他の処理過程は実施例Ｉ−３５に準じて行い、Ｘ２粒子を得た。
【０１３５】
【表４】
0005182911.tif 000005
【０１３６】
米粒状粒子（Ｄ粒子）の製造；実施例Ｉ−３８〜４０
実施例Ｉ−３８
［Ａｇ０．１Ｎａ０．９］Ａｌ３（Ｃ２Ｈ４Ｏ６）０．１（ＳＯ４）１．９（ＯＨ）６の製造
実施例Ｉ−２３において、クエン酸の代りに酒石酸に変更したことが実施例Ｉ−２３と異なるのみで、その他の処理過程は実施例Ｉ−２３に準じて行い、さらに１５０℃で２時間乾燥しＤ１粒子を得た。
【０１３７】
実施例Ｉ−３９
［Ａｇ０．１Ｎａ０．９］Ａｌ３（Ｃ２Ｈ４Ｏ６）０．１（ＳＯ４）１．９（ＯＨ）６の製造
実施例Ｉ−２３において、クエン酸の代りに酒石酸に変更したこと、又、ＮａＯＨ水溶液の添加時間３５分に変更したことが実施例Ｉ−２３と異なるのみで、その他の処理過程は実施例Ｉ−２３に準じて行い、さらに１５０℃で２時間乾燥しＤ２粒子を得た。
【０１３８】
実施例Ｉ−４０
［Ａｇ０．００１Ｎａ０．９９９］Ａｌ３（Ｃ２Ｏ４）０．１（ＳＯ４）１．９（ＯＨ）６  の製造
実施例Ｉ−２３において、クエン酸の代りに酒石酸に変更したこと、又、銀イオンの濃度を０．０００２５モル／Ｌに変更したが実施例Ｉ−２３と異なるのみで、その他の処理過程は実施例Ｉ−２３に準じて行い、さらに１５０℃で２時間乾燥しＤ３粒子を得た。
【０１３９】
比較例Ｉ−６−（１）
ＮａＡｌ３（Ｃ２Ｈ４Ｏ６）０．１（ＳＯ４）１．９（ＯＨ）６
実施例Ｉ−３８において、銀イオンとの交換を行わないことに変更したことが実施例Ｉ−３８と異なるのみで、その他の処理過程は実施例Ｉ−３８に準じて行い、Ｙ１粒子を得た。
【０１４０】
比較例Ｉ−６−（２）
［Ａｇ０．１Ｎａ０．９］Ａｌ３（ＳＯ４）２（ＯＨ）６  の製造
実施例Ｉ−３８において、酒石酸を使用しなかったことが実施例Ｉ−３８と異なるのみで、その他の合成処理過程は実施例Ｉ−３８に準じて行い、さらに２００℃で２時間乾燥しＹ２粒子を得た。
【０１４１】
【表５】
0005182911.tif 000006
【０１４２】
直方体状粒子（Ｅ粒子）の製造；実施例Ｉ−４１〜４４
実施例Ｉ−４１
［Ａｇ０．１（Ｈ３Ｏ）０．９  ］Ａｌ３（Ｃ２Ｏ４）０．１（ＳＯ４）１．９（ＯＨ）６  の製造
下記の原料を使用し、下記の方法によりＥ１粒子を得た。
使用原料  １．０４ｍｏｌ／Ｌの硫酸アルミニウム    ２．０モル    １９２３ｍｌ
水酸化アルミニウムＡｌ（ＯＨ）３    ２．０モル    １５６．０２ｇ
（水酸化アルミニウム；協和化学工業（株）製乾燥水酸化アルミニウムゲルＳ−１００：無定形）
蓚酸（Ｈ２Ｃ２Ｏ４・２Ｈ２Ｏ）          ０．２５モル      ３１．５２ｇ  
合成方法  上記硫酸アルミニウム水溶液中を撹拌しながら、上記蓚酸を添加し、さらに攪拌しながら上記水酸化アルミニウムＡｌ（ＯＨ）３を添加し水素型の有機酸アニオン含有アルミニウム硫酸塩水酸化物粒子沈殿物スラリーを作った。
該スラリーにイオン交換水を加え該スラリーが７．０Ｌになるように希釈して、更に室温で１５時間攪拌後、オートクレーブによって、１７０℃５時間の水熱処理を行った。
処理後の溶液を濾過・水洗・乾燥・粉砕処理しサンプルを得た。
その他の処理過程は実施例Ｉ−１に準じて行いさらに１５０℃で２時間乾燥し、Ｅ１粒子を得た。
【０１４３】
実施例I−４２
［Ａｇ０．１（Ｈ３Ｏ）０．９  ］Ａｌ３（Ｃ２Ｏ４）０．１（ＳＯ４）１．９（ＯＨ）６  の製造
実施例Ｉ−４１において、オートクレーブ処理前の撹拌時間は３０分に変更したこと、又オートクレーブ処理温度１５０℃、処理時間２時間に変更したことが、実施例Ｉ−４１と異なり、その他の処理過程は実施例Ｉ−４１に準じて行い、Ｅ２粒子を得た。
【０１４４】
実施例Ｉ−４３
［Ａｇ０．００１（Ｈ３Ｏ）０．９９９  ］Ａｌ３（Ｃ２Ｏ４）０．１（ＳＯ４）１．９（ＯＨ）６
実施例Ｉ−４１において、交換用銀イオン濃度は０．０００２５モル／Ｌに変更したことが、実施例Ｉ−４１と異なるのみで、その他の処理過程は実施例Ｉ−４１に準じて行い、Ｅ３粒子を得た。
【０１４５】
実施例Ｉ−４４
［Ａｇ０．１（Ｈ３Ｏ）０．９  ］Ａｌ３（Ｃ２Ｏ４）０．１（ＳＯ４）１．９（ＯＨ）６  の製造
実施例Ｉ−４１において、オートクレーブ処理前の攪拌時間を２時間に変更したことが、実施例Ｉ−４１と異なるのみで、その他の処理過程は実施例Ｉ−４１に準じて行い、Ｅ４粒子を得た。
【０１４６】
比較例Ｉ−７−（１）
（Ｈ３Ｏ）Ａｌ３（Ｃ２Ｏ４）０．１（ＳＯ４）１．９（ＯＨ）６  の製造
実施例Ｉ−４１において、銀イオン交換処理を行わないことが、実施例Ｉ−４１と異なるのみで、その他の処理過程は実施例Ｉ−４１に準じて行い、Ｚ１粒子を得た。
【０１４７】
比較例Ｉ−７−（２）
［Ａｇ０．１（Ｈ３Ｏ）０．９  ］Ａｌ３（ＳＯ４）２（ＯＨ）６  の製造
実施例Ｉ−４１において、蓚酸を使用しなかったことが実施例Ｉ−４１と異なるのみで、その他の処理過程は実施例Ｉ−４１に準じて行い、Ｚ２粒子を得た。
【０１４８】
比較例Ｉ−９
比較例Ｉ−９のＲ１粒子は平均２次粒子径１．０μｍ、Ｄｒ＝４．５、ＢＥＴ法比表面積４ｍ２／ｇ、銀含有量３％である銀担持リン酸ジルコニウムであるが、Ｒ１粒子の粒子性状は表―５に示す。
【０１４９】
【表６】
0005182911.tif 000007
【０１５０】
六角板状粒子（Ｆ粒子）の製造；実施例Ｉ−４５
実施例Ｉ−４５
[Ａｇ０．１Ｎａ０．９］Ａｌ３（ＳＯ４）１．９（Ｃ２Ｏ４）０．１  （ＯＨ）６の製造
硫酸アルミニウム２モルと硫酸ナトリウム２モルを６０００ｍｌの純水に溶解させ、その中に蓚酸３１．５２ｇ（０．２５モル）を入れた。攪拌中の前記混合液に水酸化ナトリウムを８．８モル（３５２ｇ）含む水溶液１８００ｍｌを添加し、さらに室温で３０分攪拌したのち、１８０℃で２０時間の水熱処理を行った後、常温まで冷却し濾過水洗し、９５℃で１５時間乾燥処理して有機酸アニオン含有アルミニウム硫酸塩水酸化物粒子を得た。
その後の処理過程は実施例Ｉ−１に準じて行いさらに１５０℃で２時間乾燥しＦ１粒子を得た。
諸特性を表６に示す。
このときの粒子形状は図１１に示す六角板状であった。
【０１５１】
８面体状粒子（Ｇ粒子）の製造；実施例I−４６
実施例Ｉ−４６
［Ａｇ０．１Ｎａ０．９］Ａｌ３（ＳＯ４）１．９［ＣＨ３ＣＨ（ＯＨ）ＣＯＯ］０．０６７（ＯＨ）６の製造
実施例Ｉ−２３において、使用した有機酸をクエン酸からＬ−乳酸［ＣＨ３ＣＨ（ＯＨ）ＣＯＯＨ］に変更したことが実施例Ｉ−２３と異なるのみで、その他の処理過程は実施例Ｉ−２３に準じて行いＧ１粒子を得た。諸特性を表６に示す。
このときの粒子形状は図１２に示す八面体状であった。
【０１５２】
円柱状粒子（酒樽状粒子；Ｈ粒子）の製造；実施例Ｉ−４７
実施例Ｉ−４７
［Ａｇ０．１Ｎａ０．９］Ａｌ３（ＳＯ４）１．９［ＨＯＣＨ２ＣＨ（ＯＨ）ＣＯＯ］０．０６７（ＯＨ）６の製造
実施例Ｉ−２３において、使用した有機酸をクエン酸からＤＬ−グリセリン酸［ＨＯＣＨ２ＣＨ（ＯＨ）ＣＯＯＨ］に変更したことが実施例Ｉ−２３と異なるのみで、その他の処理過程は実施例Ｉ−２３に準じて行いＨ１粒子を得た。諸特性を表６に示す。
このときの粒子形状は図１３に示す円柱状（酒樽状粒子）であった。
【０１５３】
【表７】
0005182911.tif 000008
【０１５４】
尚前記の実施例ＩのＡ１〜Ａ３１、Ｂ１〜Ｂ３、Ｃ１〜Ｃ３，Ｄ１〜Ｄ３，Ｅ１〜Ｅ４、Ｆ１，Ｇ１，Ｈ１の各粒子は高純度の原料（不純物含有量Ｐｂ，Ｃｄ、Ａｓ，Ｂａは全て０．１ｐｐｍ以下、Ｆｅは１０ｐｐｍ以下、Ｍｎ，Ｃｕ，Ｃｒ，Ｎｉは１ｐｐｍ以下に精製されたもの）を使用し、且つ設備面では耐腐食性の前記の材質で構成された装置を使用し合成した。
そのため不純物含有量は天然の明礬石とは異なりＰｂ，Ｃｄ、Ａｓ，Ｂａは全て０．１ｐｐｍ以下、Ｆｅは１０ｐｐｍ以下、Ｍｎ，Ｃｕ，Ｃｒ，Ｎｉは１ｐｐｍ以下，Ｃｌは１００ｐｐｍ以下であった。
尚不純物含有量は原子吸光法、又はＩＣＰ−ＡＥＳ法（Ｉｎｄｕｃｔｉｖｅｌｙ  Ｃｏｕｐｌｅｄ  Ｐｌａｓｍａ  −Ａｔｏｍｉｃ  Ｅｍｉｓｓｉｏｎ  Ｓｐｅｃｔｒｏｓｃｏｐｙ）、又は蛍光Ｘ線法で測定した。
次に本発明の抗菌剤を樹脂に配合した場合の抗菌性樹脂組成物及び抗菌性樹脂製品の製造方法を実施例に基づいて具体的に説明する。尚配合剤の配合量は樹脂１００重量部に対するものである。
蛍光増白剤は２，５−チオフェンジイル（５−ｔｅｒｔ−ブチル−１，３−ベンゾヘキサゾール）はそれぞれの表に示してある量を添加した。
【０１５５】
ポリプロピレン成形品；
実施例ＩＩ−１〜３２及び比較例ＩＩ−１〜４
実施例ＩＩ−１は透明射出成形用グレードポリプロピレン１００重量部、表−１記載のＡ１粒子０．０６重量部、蛍光増白剤は２，５−チオフェンジイル（５−tert−ブチル−１，３−ベンゾヘキサゾール）表−１に示す添加量｝を予め混合しておき、それを２軸混練押出機を使用し２３０℃で混練して混和ペレットを得それを２３０℃で２ｍｍに射出成形して前記各試験用のテストピースを作成し抗菌性（成形直後及び耐水道水接触環境後抗菌力維持特性）、透明性、白色性を前記の樹脂製品の測定方法（７）〜（１０）に従って測定した。その結果を表−７の縦２重線より左側に示す。
混練押出加工時フィルター通過性試験（押出機圧力）の試験は上記（１１）の方法で行った。
その結果を表−７の縦２重線より右側に示す。
実施例ＩＩ−２〜３２の試験においては実施例ＩＩ−１で使用した使用抗菌剤粒子及び配合量を表−７に示すように一部変更したが、それ以外は実施例ＩＩ−１同様にテストピースを作成し各試験を実施した。
その結果を表−７に示す。
【０１５６】
比較例ＩＩ−１は有機酸が含まれていない銀含有アルミニウム硫酸塩水酸化物粒子でしかもＤｒの幅（粒度分布幅）が大きいＶ１，Ｗ２，Ｘ２，Ｙ２，Ｚ２粒子であるところ又は銀担持リン酸ジルコニウムであるＲ１粒子であるところが、比較例ＩＩ−２の試験は抗菌剤無添加であるところが、比較例ＩＩ−３は銀を含まないアルミニウム硫酸塩水酸化物粒子Ｖ２であるところが、比較例ＩＩ−４も銀を含まないアルミニウム硫酸塩水酸化物粒子Ｖ３粒子であるところが、実施例ＩＩ−１と異なり、抗菌剤配合量については一部の抗菌剤が表−１に示すように異なるのみで、その他の条件は実施例ＩＩ−１同様にテストピースを作成し同じ測定を行った。
その結果を表−７に示す。
【０１５７】
【表８】
0005182911.tif 000009
【０１５８】
【表９】
0005182911.tif 000010
【０１５９】
【表１０】
0005182911.tif 000011
【０１６０】
実施例においては、成形直後の抗菌性、水道水接触環境後抗菌力維持特性、透明性、色、混練押出加工時フィルター通過性において優れた特性を有することが確認されたが、一方比較例においてはそれらの特性の中で少なくとも１つ以上の項目に問題があった。
又本実験においては、銀及び有機酸アニオン含有アルミニウム硫酸塩水酸化物粒子抗菌剤の平均二次粒子径が微粒子である程抗菌性と透明性が高くなる、ＢＥＴ法比表面積については高いものほど程抗菌性が高くなる、Ｄｒの幅（粒度分布幅）は小さく粒子径が均一で有機酸を一定範囲で含んでいるものは抗菌性が高くなる傾向が認められた。
一方比較例について見てみると、比較例ＩＩ−１において有機酸が含まれていない銀含有アルミニウム硫酸塩水酸化物粒子でしかもＤｒの幅（粒度分布幅）が大きいＶ１，Ｗ２，Ｘ２，Ｙ２，Ｚ２粒子を使用した場合、前記の有機酸が含まれていないことの特徴が現われ抗菌性が不十分で、混練押出加工時フィルター通過性は機械の運転が困難なまで運転直後から悪くなり、また透明性も若干低下していた。
【０１６１】
比較例ＩＩ−１においてはリン酸ジルコニウム系のＲ１粒子を配合したものは、実施例に比べると、水道水接触環境後抗菌力維持特性、及び透明性が劣っていることが認められた。
比較例ＩＩ−２では抗菌剤を配合しなかったため透明性と色には問題はなかったが、抗菌効果は全く認めらず本発明の目的を達成していないことはいうまでもなかった。
比較例ＩＩ−４では有機酸アニオン含有アルミニウム硫酸塩水酸化物粒子を３００重量部も配合したにも係らず、銀を含有した有機酸アニオン含有アルミニウム硫酸塩水酸化物粒子ではなかったため抗菌効果は全く認められなかった。
つまり、比較例をまとめるとアルミニウム硫酸塩水酸化物粒子を使用しても、比較例ＩＩ−３及びＩＩ−４から解るようにアルミニウム硫酸塩水酸化物粒子であっても銀を含有していないものでは成形品に抗菌性を付与できないことが判明した。
【０１６２】
ポリスチレン、アクリル樹透明性樹脂成形品
実施例ＩＩ−３３、３４及び比較例ＩＩ−５、６、７
実施例ＩＩ−３３，３４は実施例ＩＩ−１において抗菌化対象樹脂をポリプロピレンから、ポリスチレン、アクリル樹脂等の透明性樹脂に変更し、抗菌剤及び蛍光増白剤配合量を表−８に示すように変更し、混練時、成形時の温度を２１０℃に変更しただけでそれ以外は実施例ＩＩ−１に準じておこなった。尚配合剤の添加量は表−８に示す通りである。
比較例ＩＩ−５は実施例ＩＩ−３３において抗菌剤を添加しなかったこと、比較例ＩＩ−６は抗菌剤をＶ２粒子に，比較例ＩＩ−７は抗菌剤をＹ１粒子に変更したのみでそれ以外は実施例ＩＩ−３３に準じておこなった。抗菌性、透明性、色の結果を表−８に示す。
下記表−８に示すとおり、実施例の成形品については透明性が損なわれることなく、色も無色（白）であり且つ抗菌性（成形直後及び水道水接触環境後抗菌力維持特性）に関しても優れていることが確認された。
一方比較例においてはアルミニウム硫酸塩水酸化物粒子であっても銀を含有していないため抗菌性が全く発現しなかった。
【０１６３】
【表１１】
0005182911.tif 000012
【０１６４】
ポリカーボネート、ポリエチレンテレフタレート、ナイロン６・６、ポリアセタール樹脂成形品
実施例ＩＩ−３５、３６及び比較例ＩＩ−８、９
実施例ＩＩ−３５、３６は実施例ＩＩ−１において抗菌化対象樹脂をポリプロピレンから、ポリカーボネート、ポリエチレンテレフタレート、ナイロン６・６、ポリアセタール樹脂等透明性を有し且つ加工時に水分が少ないことが要求される樹脂に変更し、抗菌剤及び抗菌剤の配合量及び蛍光増白剤の配合量を表−９に示すように変更し、さらに混練時、成形時の温度をそれぞれの樹脂の常識的加工温度（ＰＣ，ＰＥＴ，ナイロン６・６では２９０℃、ポリアセタールでは１９０℃）に変更し、その他は実施例ＩＩ−１に準じて試験を行った。
ただし、実施例ＩＩ−３５、３６では抗菌剤は乾燥処理したＡ２，Ｂ１，Ｃ１，Ｄ１，Ｅ１，Ｆ１，Ｇ１，Ｈ１粒子又は焼成処理したＡ１７，Ａ１８粒子を０.１重量部使用し、比較例８は抗菌剤無添加であり、比較例９はＶ２粒子の４００℃又は５００℃焼成品を０.１重量部使用した。抗菌性、透明性、色、押出機圧力の結果を表−９に示す。
無論実施例ＩＩ−３５、３６で得られた成形品にはシルバーストリークは発生しなかった。
【０１６５】
下記表−９に示すとおり、実施例においては成形品の透明性がほとんど損なわれることなく、色も無色（白）であり且つ抗菌性（成形直後及び水道水接触環境後抗菌力維持特性）に関しても優れていることが確認された。
一方比較例においては抗菌性が全く発現しなかった。
【０１６６】
【表１２】
0005182911.tif 000013
【０１６７】
フィルム
実施例ＩＩ−３７及び比較例ＩＩ−１０
ＬＤＰＥ樹脂９０重量％と抗菌剤Ａ２，Ｂ１，Ｃ１，Ｄ１，Ｅ１，Ｆ１，Ｇ１，Ｈ１粒子それぞれを１０重量％の合計１００重量％を予め加圧ニーダーを用い１２０℃で１５分間混練したものを押出造粒機でホットカットし１２０℃で直径約３ｍｍのマスターバッチ・ペレットを得た。
【０１６８】
そのマスターバッチ・ペレットとマスターバッチにする前のＬＤＰＥ樹脂とを混合し表−１０の組成になるようにしたものをＴダイ法及びインフレーション法によりそれぞれ厚さ５０μｍのフィルムを得た。
尚比較例ＩＩ−１０ではマスターバッチにする前のＬＤＰＥ樹脂のみで同様にフィルムを得た。
そのフィルムについて抗菌性（成形直後及び水道水接触環境後抗菌力維持特性）、透明性、白色性を前記の方法で測定した。その結果を表−１０に示す。比較例ＩＩ−１０では抗菌剤無添加のものについてもフィルムを作成し、実施例ＩＩ−３７と同じ測定を行った。その結果を表−１０に示す。
下記表−１０に示すとおり、実施例のフィルムについては透明性が損なわれることなく、色も無色（白）であり且つ抗菌性（成形直後及び水道接触用環境後抗菌力維持特性）に関しても優れていることが確認された。
一方比較例においては抗菌性が全く発現しなかった。
【０１６９】
実施例ＩＩ−３８
ポリプロピレン、ＬＤＰＥ，ＨＤＰＥ，アイオノマー樹脂、ナイロン６／６６共重合樹脂、ＰＥＴ樹脂，ＡＳ樹脂のそれぞれの樹脂１００重量部につき、２軸混練押出機を用いＡ２粒子０．１重量部の混和ペレットを得た。
そのペレットをＴダイ法によりそれぞれ厚さ５０μｍのフィルムを得た。
そのフィルムについて抗菌性（成形直後及び水道水接触環境下抗菌力維持特性）、透明性、白色性を前記の方法で測定した。その結果を表−１０に示す。
実施例で得られた各フィルムについては透明性が損なわれることなく、色も無色（白）であり且つ抗菌性（成形直後及び水道水接触環境後抗菌力維持特性）に関しても優れていることが確認された。
一方比較例においては抗菌性が全く発現しなかった。
【０１７０】
【表１３】
0005182911.tif 000014
【０１７１】
ＰＶＣ成形品
実施例ＩＩ−３９及び比較例ＩＩ−１１
実施例ＩＩ−３９ではポリ塩化ビニル樹脂１００重量部、表−１１に示す抗菌剤粒子０．１重量部、オクチル錫メルカプト１．２重量部、グリセリンリシノレート０．８重量部、モンタン酸エステル０．４重量部からなる組成物をオープンロールを用い１８０℃で３分間混練したものを圧縮成形機により１８０℃で厚さ２ｍｍの成形板を得た。
その成形板について抗菌性（成形直後及び水道水接触環境後抗菌力維持特性）を前記の方法で測定した。その結果を表−１１に示す。
比較例ＩＩ−１１では同様に抗菌剤無添加のものについて厚さ２ｍｍの成形板にし、同じ測定を行った。その結果を表−１１に示す。
下記表−１１に示すとおり、実施例の成形板については抗菌性（成形直後及び水道水接触環境後抗菌力維持特性）及び透明性が優れていることが確認された。一方比較例においては抗菌性が全く発現しなかった。
【０１７２】
【表１４】
0005182911.tif 000015
【０１７３】
熱硬化性樹脂成形品
実施例ＩＩ−４０及び比較例ＩＩ−１２、１３
実施例ＩＩ−４０では不飽和ポリエステル樹脂１００重量部、表−1２に示す抗菌剤粒子１重量部、硬化剤（チバスペシャルケミカル社製ＨＹ９５１）３重量部、ステアリン酸１重量部、酸化防止剤（チバスペシャルケミカル社製イルガノックス1010）０．５重量部、蛍光増白剤０．００１重量部、平均二次粒子径３０μｍ、ＢＥＴ法比表面積１ｍ２／ｇの人造代理石用途水酸化アルミニュウム１５０重量部をニーダーで混練して、それを９０℃で１５分間硬化させ厚さ２ｍｍの板を得た。
【０１７４】
その成形板について抗菌性（成形直後及び水道水接触環境後抗菌力維持特性）を前記の方法で測定した。その結果を表−１２に示す。
比較例ＩＩ−１２、１３では実施例ＩＩ−４０同様に抗菌剤無添加のも及びＲ１粒子についてもそれぞれ個別に厚さ２ｍｍの成形板にし、同じ測定を行った。その結果を表−１２に示す。
実施例の成形板について抗菌性（成形直後及び水道水接触環境後抗菌力維持特性）が優れていることが確認された。一方比較例ＩＩ−１２においては抗菌性が全く発現しなかった。
比較例ＩＩ−１３においては成形直後の抗菌性は認められるものの、水道水接触環境下抗菌力維持特性が全くないことが判明した。
【０１７５】
実施例ＩＩ−４１
実施例ＩＩ−４１は実施例ＩＩ−４０において抗菌剤使用粒子がＥ２粒子に変更されたこと、及び配合量が３００重量部に変更されたこと、ステアリン酸が３重量部に変更された以外は実施例ＩＩ−４０同様に成形板を作成し、同じ測定を行った。その結果を表−１２に示す。
成形板については抗菌性（成形直後及び水道水接触環境後抗菌力維持特性）が優れていることが確認された。
【０１７６】
実施例ＩＩ−４２
実施例ＩＩ−４０において抗菌化対象樹脂を不飽和ポリエステル樹脂からフェノール樹脂、メラミン樹脂、エポキシ樹脂へ変更、抗菌剤をＥ４粒子に変更し、その他は実施例ＩＩ−４０に準じて成形板を作成し、同じ測定を行った。その結果を表−１２に示す。得られた該成形板については抗菌性（成形直後及び水道水接触環境後抗菌力維持特性）が優れていることが確認された。
【０１７７】
実施例ＩＩ−４０〜４２及び比較例ＩＩ−１２、１３をまとめると以下のことが理解できる。
本発明の熱硬化性樹脂抗菌性製品は手洗い、風呂等水場で使用される人造大理石用途においても抗菌性（水道水接触環境後抗菌力維持特性）を長時間失うことがなく好適に使用できることを示している。
一方従来技術の銀担持リン酸ジルコニュムを配合した比較例ＩＩ−１３では成形直後の抗菌性は認められるものの、水道水接触環境下抗菌力維持特性が全くなりそのような用途では意味がないことを示している。
【０１７８】
【表１５】
0005182911.tif 000016
【０１７９】
ゴム成形品
実施例ＩＩ−４３及び比較例ＩＩ−１４
ＥＰＤＭ（エチレン／プロピレン比＝５０／５０）１００重量部、表−1３に示す抗菌剤粒子０．５重量部、ディクミルパーオキサイド３重量部、ポリ（２，２，４−トリメチル−１，２ディヒドロキノリン）０．５重量部、シランカップリング剤（日本ユニカ製Ａ−１７２）１重量部、ステアリン酸０．５重量部、イオウ１重量部、蛍光増白剤０．００１重量部、ルチル型酸化チタン５重量部からなる組成物をオープンロールを用い５０℃で混練し、それを１日後に１６０℃で３０分加硫し厚さ２ｍｍの成形板を得た。
【０１８０】
その成形板について抗菌性（成形直後及び水道水接触環境後抗菌力維持特性）を前記の方法で測定した。その結果を表−１３に示す。
比較例ＩＩ−１４では同様に抗菌剤無添加のものについて個別に厚さ２ｍｍの成形板にし、同じ測定を行った。その結果を表−１３に示す。
実施例の成形板については抗菌性（成形直後及び水道水接触環境後抗菌力維持特性）が優れていることが確認された。一方比較例ＩＩ−１４においては抗菌性が全く発現しなかった。
【０１８１】
実施例ＩＩ−４４
実施例ＩＩ−４３において抗菌剤使用粒子がＡ１４粒子に変更されたこと、及び配合量が２００重量部に変更されたこと、ステアリン酸が２重量部に変更された以外は実施例ＩＩ−４３同様に成形板を作成し、同じ測定を行った。その結果を表−１３に示す。
成形板については抗菌性（成形直後及び水道水接触環境後抗菌力維持特性）が優れていることが確認された。
【０１８２】
【表１６】
0005182911.tif 000017
【０１８３】
繊維
実施例ＩＩ−４５、比較例１５
繊維用ポリプロピレン１００重量部、抗菌剤Ａ２粒子を２重量部を２軸混練押出機を用いて予め混練しておき、それを３００メッシュのスクリーンを付設した押出機を用い溶融法により１００デニルに紡糸した繊維を得た。その繊維について抗菌性（成形直後及び水道水接触環境後抗菌力維持特性）を前記の方法で測定した。その結果を表−１４に示す。
比較例ＩＩ−１５では同様に抗菌剤無添加のものについて１００デニルの繊維にし、同じ測定を行った。その結果を表−１４に示す。
実施例の繊維については抗菌性（紡糸直後及び水道水接触環境後抗菌力維持特性）が優れていることが確認された。
このことは例えば手袋、ソックス等の繊維製品において数十回、数百回洗濯しても抗菌性を失わないあるいは失い難いことを意味している。
尚前記の押出溶融法において実施例においては該スクリーンに粗大粒子が詰まって紡糸作業に支障をきたすことはなかった。
【０１８４】
【表１７】
0005182911.tif 000018
【０１８５】
不織布
実施例ＩＩ−４６、比較例ＩＩ−１６
実施例ＩＩ−４５及び比較例ＩＩ−１５で得られた各ポリプロピレン繊維を抄造ウエブ法及びランダムウエブ法により０．０６ｇ／ｃｍ３の密度に不織布を作成し前記の抗菌性の試験を行ったが実施例においては優れた抗菌性効果（成形直後及び水道水接触環境後抗菌力維持特性）が得られた。
一方比較例においては抗菌性が全く発現しなかった。結果を表−１５に示す。
【０１８６】
【表１８】
0005182911.tif 000019
【０１８７】
塗料
実施例ＩＩ−４７、比較例ＩＩ−１７
冷却設備を有する設備の中に、メチルメタクリレート６０重量部、２−エチルヘキシルアクリレート４０重量部の合計１００重量部に対し、トリエチレングリコールジメタクリレート３重量部、ジアルキルフタレート１０重量部、ハイドロキノン０．００３重量部、融点４６℃のパラフィンワックス０．５重量部、融点５４℃のパラフィンワックス０．５重量部、Ｎ，Ｎ−ジ８ヒドロキシプロピル９−Ｐトルイジン０．７重量部を投入し攪拌しながらメチルメタクリレートとｎ−ブチルメタクリレートの共重合体（Ｔｇ＝６６℃、Ｍｗ＝４０，０００）２５重量部を除々に加え６０℃で２時間攪拌し３０℃まで冷却した。
【０１８８】
このものに実施例Ｉ−２のＡ２粒子１重量部、着色剤三菱レイヨン製トナーＰ−４００を７重量部、骨材三菱レイヨン製ＫＭ１７を３００重量部、重合開始剤ジアシルパーオキサイド２重量部からなる塗料を２０℃で１時間放置し塗幕を作り前記（７）の（ｃ）の方法により抗菌のテストを実施した。その結果を表−１６に示す。
比較例ＩＩ−１７では抗菌剤無添加のものについて実施例ＩＩ−４７同様に塗布をし、同じ測定を行った。その結果を表−１６に示す。
実施例の塗料については抗菌性（（成形直後及び水道水接触環境後抗菌力維持特性）が優れていることが確認された。一方比較例においては抗菌性が全く発現しなかった。
【０１８９】
【表１９】
0005182911.tif 000020
【０１９０】
コーキング材
実施例ＩＩ−４８及び比較例ＩＩ−１８
シラノールを末端基とする２５℃の粘度が５０、０００センチポイズのポリジメチルシロキサン１００重量部に対し１重量部のγアミノプロピルビス（メチルエチルケトキシアミノ）メトキシシランを真空下で１０分間混合し、ついでその混合物に５重量部のメチルトリス（メチルエチルケトキシアミノ）シランを加え真空下１５分間混合し、ＢＥＴ法比表面積２００ｍ２／ｇのヒュームドシリカ５重量部、ジブチルスズラウレート０．１重量部、抗菌剤Ａ２粒子１重量部を加え真空下で１０分間混合した。
この混合された組成物をポリエチレンシートの上に垂らして厚さ２ｍｍにし抗菌性テスト用のテストピースを得た。それを前記の抗菌性試験法（７）の（ｅ）で塗布し抗菌のテストを実施した。その結果を表−１７に示す。比較例では同様に抗菌剤無添加のものについてコーキング材にし、同じ測定を行った。その結果を表−１７に示す。
実施例のコーキング材については抗菌性（成形直後及び水道水接触環境後抗菌力維持特性）が優れていることが確認された。一方比較例においては抗菌性が全く発現しなかった。
【０１９１】
【表２０】
0005182911.tif 000021
【０１９２】
尚前記の実施例ＩＩ−１〜ＩＩ−４８の各成形品、フィルム等を一旦９００℃で焼成した灰分を硫酸及び硝酸に溶解し溶液とし、それから各実施例の成形品、フィルム等に含まれる重金属を原子吸光法、又はＩＣＰ−ＡＥ法（Ｉｎｄｕｃｔｉｖｅｌｙ  Ｃｏｕｐｌｅｄ  Ｐｌａｓｍａ  −Ａｔｏｍｉｃ  Ｅｍｉｓｓｉｏｎ  Ｓｐｅｃｔｒｏｓｃｏｐｙ）、又は蛍光Ｘ線法で測定したが、実施例ＩＩ−１〜ＩＩ−４８の各樹脂成形品、フィルム、繊維等に含まれるＰｂ、Ｃｄ、Ａｓ，Ｂａは全て０．１ｐｐｍ以下で、且つＦｅは５ｐｐｍ以下、Ｍｎ，Ｃｕ，Ｃｒ，Ｎｉはそれぞれ１ｐｐｍ以下であった。
従って本発明の抗菌性樹脂組成物及びそれから形成された製品は、安全性が高いだけだけでなく、さらには耐熱劣化性にも優れた材料であることが判明した。
【０１９３】
抗カビ剤
実施例ＩＩ−４９、比較例ＩＩ−１９およびＩＩ−２０
培地が感性ＭＨＢ培地から日水製薬製ポテトデキストロース寒天培地に変更したことだけが異なる日本化学療法学会標準法（２００３年改訂版）において最小発育阻止濃度を本発明の抗カビ剤粒子、及び比較例の粒子について抗カビ性能を測定し最小発育阻止濃度としてｐｐｍで示した。
この数値が小さいほど抗カビ性能が高いことを示している。
測定の結果を下記表−１８に示す。
試供カビは  ※１：Ｃａｌｄｏｓｐｏｒｉｕｍ  Ｃａｌｄｏｓｐｏｒｉｄｅｓ  ＮＢＲＣ  ６３４８  （黒カワカビ）、
※２：Ｃｏｌｌｅｔｏｔｒｉｃｕｍ  ｃｏｃｃｏｄｅｓ  ＮＢＲＣ  ５２５６  （ナス黒点根腐病原菌）、
※３：Ｕｓｔｉｌａｇｉｎｏｉｄｉａ  ｖｉｒｅｎｓ  ＮＢＲＣ  ９１７５  （稲こうじ病原菌）を使用した。
【０１９４】
【表２１】
0005182911.tif 000022
【０１９５】
本発明抗カビ剤は比較例の抗カビ剤よりはるかに優れた抗カビ性能を示すことが判明した。
【０１９６】
化粧料
実施例ＩＩ−５０、比較例ＩＩ−２１
下記表−１９に示す実施例と比較例の配合成分を用いた油中水型のクリーム状の乳化化粧料を調整した。表中１〜５は油性材料、６、７は界面活性剤、１０抗菌剤とを混合したものをＡとし、一方、表中の物質８精製水と，９の保湿剤を混合したものを混合物Ｂとし、各々の混合物Ａ，Ｂを７０℃に加熱した後、混合物Ａ中に混合物Ｂを攪拌しながら流し入れ、乳化させその後冷却した。
抗菌性テストは乳化３０日後に大腸菌Ｅ．ｃｏｌｉ  ＮＢＲＣ  ３９７２  を使用して前記（７）の（ｃ）に準じて実施した。さらに実施例と比較例のクリームを日頃脇に悪臭の有る人の脇下に１ｇ塗って８時間後に悪臭のあるかないかを１０人に嗅いでもらった。
測定の結果を下記表−１９に示す。
【０１９７】
【表２２】
0005182911.tif 000023
【０１９８】
実験の結果実施例では抗菌性に優れ且つ悪臭を抑える効果が高いことが判明した。
また本発明においては化粧料を顔に塗った時の感触としてのざらつき感がいずれもなかったが、特に円盤状粒子（Ａ１粒子）においては非常になめらかな塗り心地であった。
一方、比較例においては実施例の抗菌剤がＲ１粒子に置き換えられたこと、又は抗菌剤が全く添加されなかったことが異なるのみであるが、抗菌性は無く且つ悪臭防止効果も無かったことが判明した。
【０１９９】
抗菌消臭スプレー剤
実施例ＩＩ−５１、比較例ＩＩ−２１およびＩＩ−２２
７０℃に加温した容器の中に２．３重量部のジプロピレングリコールを入れ、さらに２．５重量部のラウリン酸と１重量部のミリスチン酸、さらに３．２重量部のトリエタノールアミンを加えて溶液を作成した。
次にこの溶液を７０℃に加温した９０重量部のイオン交換水に徐々に注加して乳化させ泡基材溶液を調製し、それを２５℃まで冷却した。
該泡基材溶液に本発明の抗菌剤粒子１重量部添加して攪拌、混合し抗菌消臭泡沫状エアゾール組成物を調製した。
この組成物１８０ｇと噴射剤（ＬＰＧ  ０．３４ＭＰａ）２０ｇをブリキ缶のスプレー式容器に充填して抗菌消臭泡沫状エアゾールスプレーを作成した。
一方、日頃脇に悪臭の有る人に充分運動してもらった後で１５ｃｍ×１５ｃｍの綿製のハンカチが０．５ｇ、及び５ｇ重くなるように汗を採取した。該ハンカチの表と裏に該抗菌消臭泡沫状エアゾールスプレーをそれぞれ１ｇづつ噴霧し、恒温槽に３０℃で１０日間静置した後で１０人に悪臭を嗅いでもらった。測定の結果を下記表−２０に示す。
【０２００】
【表２３】
0005182911.tif 000024
【０２０１】
本発明抗菌剤は比較例の抗菌剤よりはるかに優れた悪臭防止性能を示すことが判明した。
【０２０２】
抗菌紙
実施例ＩＩ−５２、比較例ＩＩ−２３およびＩＩ−２４
さらしケミパルプ８２％の中に、本発明の抗菌剤１％、デンプン（乾燥紙力増強剤）５％、尿素−ホルムアルデヒド樹脂（湿潤紙力増強剤）５％、ニ酸化チタン（無機填料）２％、ポリアミド系樹脂を主成分とするインキ（接着性バインダー）５％を混合し、抄紙機を用いて厚さ０．１ｍｍの紙を抄いた。この紙を５ｃｍ×５ｃｍに切り取り前記の抗菌性試験方法（７）の（ａ）同様のテストを実施した。測定の結果を下記表−２１に示す。
【０２０３】
【表２４】
0005182911.tif 000025
【０２０４】
本発明抗菌剤は比較例の抗菌剤よりはるかに優れた抗菌性能を示すことが判明した。
【０２０５】
農薬（抗カビ剤）
実施例ＩＩ−５３、比較例ＩＩ−２５およびＩＩ−２６
実施例では本発明の粒子１０重量部、シランカップリング剤表面改質軽質炭酸カルシウム（無機微粉体）３０重量部、ポリオキシエチレンアルキルアリルエーテル（界面活性剤）５重量部、エチレングリコール（界面活性剤）１０重量部、キサンタンガム（乳化安定剤）０．２重量部、水４４．８重量部をホモミキサーで均一に混合した後、ボールミルで均一に湿式粉砕して水性懸濁状農薬組成物をえた。これを水で１／１００に希釈して市販のプラスチック製スプレー装置に入れた。
比較例は実施例の粒子が下記の粒子、又はボルドー撒粉に置き換えられたことが異なるだけでその他の実験方法は実施例の要領に準じた。
【０２０６】
一方、それぞれ約２０ｃｍに成長したナス、及び稲を用意した。
ナスには１×１０６個／ｍｌに調製したＣｏｌｌｅｔｏｔｒｉｃｕｍ  ｃｏｃｃｏｄｅｓ  ＮＢＲＣ  ５２５６  （ナス黒点根腐病原菌）懸濁液１ｇづつを葉、茎、根元に噴霧し、その１日後に前記の１／１００に希釈された該水性懸濁状農薬組成物１ｇを同様に噴霧し、さらにその３０日後にナス黒点根腐病の発生の程度を観察した。ただしナスの試験は直径３３ｃｍ、深さ３０ｃｍの鉢に土が２７ｃｍの高さになるように入れて実施した。
稲には１×１０６個／ｍｌに調製したＵｓｔｉｌａｇｉｎｏｉｄｉａ  ｖｉｒｅｎｓ  ＮＢＲＣ  ９１７５  （稲こうじ病原菌）懸濁液を１ｇづつを葉、茎、根元に噴霧し、その１日後に前記の１／１００に希釈された該水性懸濁状農薬組成物１ｇを同様に噴霧し、さらにその３０日後に稲こうじ病の発生の程度を観察した。ただし稲の試験は直径３３ｃｍ、深さ３０ｃｍの鉢に土が２７ｃｍの高さになるように入れて土壌の水が表面からかろうじて切れるが土壌中には十分水が存在する条件下で実施した。測定の結果を下記表−２２に示す。
【０２０７】
【表２５】
0005182911.tif 000026
【０２０８】
本発明農薬組成物は比較例の農薬組成物よりはるかに優れた農薬性能を示すことが判明した。
【図面の簡単な説明】
【０２０９】
【図１】実施例Ｉ−１における球状粒子（粒子名：Ａ１）のＳＥＭ写真である。
【図２】実施例Ｉ−２０における球状粒子（粒子名：Ａ２０）のＳＥＭ写真である。
【図３】実施例Ｉ−２１における球状粒子（粒子名：Ａ２１）のＳＥＭ写真である。
【図４】実施例Ｉ−２２における球状粒子（粒子名：Ａ２２）のＳＥＭ写真である。
【図５】実施例Ｉ−３０における球状粒子（粒子名：Ａ３０）のＳＥＭ写真である。
【図６】実施例Ｉ−３１における球状粒子（粒子名：Ａ３１）のＳＥＭ写真である。
【図７】実施例Ｉ−３２−１における円盤状粒子（粒子名：Ｂ１−１）のＳＥＭ写真である。
【図８】実施例Ｉ−３５における一対状粒子（粒子名：Ｃ１）のＳＥＭ写真である。
【図９】実施例Ｉ−３８における米粒状粒子（粒子名：Ｄ１）のＳＥＭ写真である。
【図１０】実施例Ｉ−４１における直方体状粒子（粒子名：Ｅ１）のＳＥＭ写真である。
【図１１】実施例Ｉ−４５における六角板状粒子（粒子名：Ｆ１）のＳＥＭ写真である。
【図１２】実施例Ｉ−４６における八面体状粒子（粒子名：Ｇ１）のＳＥＭ写真である。
【図１３】実施例Ｉ−４７における円柱状粒子（粒子名：Ｈ１）のＳＥＭ写真である。
【図１４】比較例Ｉ−１における凝集状粒子（粒子名：Ｖ１）のＳＥＭ写真である。
【図１】
0005182911.tif 000027
【図２】
0005182911.tif 000028
【図３】
0005182911.tif 000029
【図４】
0005182911.tif 000030
【図５】
0005182911.tif 000031
【図６】
0005182911.tif 000032
【図７】
0005182911.tif 000033
【図８】
0005182911.tif 000034
【図９】
0005182911.tif 000035
【図１０】
0005182911.tif 000036
【図１１】
0005182911.tif 000037
【図１２】
0005182911.tif 000038
【図１３】
0005182911.tif 000039
【図１４】
0005182911.tif 000040